(57)【特許請求の範囲】
【請求項１】
導電性支持体上に、少なくとも感光層を有する電子写真感光体において、該電子写真感光体の表面層に、下記一般式（１）で表される繰り返し単位及び下記一般式（２）で表される繰り返し単位を含む高分子量ポリカーボネート重合体を含有することを特徴とする電子写真感光体。
【化１】
0003738627.tif 000053
（一般式（１）中、Ｒ1及びＲ2は、それぞれ独立に、水素原子、炭素数１〜７のアルキル基、シクロアルカン基、炭素数６〜１２のアリール基、又はフッ素置換型アルキル基を表す。Ｒ3〜Ｒ10は、それぞれ独立に、水素原子、炭素数１〜７のアルキル基、シクロアルカン基、炭素数６〜１２のアリール基、フッ素原子、臭素原子、又は塩素原子を表す。）
【化２】
0003738627.tif 000054
（一般式（２）中、Ｒ21〜Ｒ24は、それぞれ独立に、水素原子、炭素数１〜７のアルキル基、シクロアルカン基、炭素数６〜１２のアリール基、フッ素原子、臭素原子、又は塩素原子を表す。）
【請求項２】
前記高分子量ポリカーボネート重合体の重合鎖末端に、下記一般式（Ｉ）〜（III）で表される末端基からなる群より選択される少なくとも１種を有する請求項１に記載の電子写真感光体。
【化３】
0003738627.tif 000055
（一般式（Ｉ）〜（III）中、Ｒ101〜Ｒ103は、それぞれ独立に、炭素数１〜３０のアルキル基、シクロアルカン基、パーフルオロアルキル基、置換パーフルオロアルキル基、又は炭素数６〜１２のアリール基を表し、Ｙ1〜Ｙ3は、それぞれ独立に、単結合、−Ｏ−、−ＣＯ−、−ＣＯＯ−、又は−Ｃ（ＣＨ3）2−を表す。）
【請求項３】
前記高分子量ポリカーボネート重合体が、更に下記一般式（３）で表される繰り返し単位及び／又は下記一般式（４）で表される繰り返し単位を含む請求項１又は２に記載の電子写真感光体。
【化４】
0003738627.tif 000056
（一般式（３）中、Ａは、単結合、炭素数１〜１５の直鎖、分岐鎖もしくはアリール置換アルキリデン基、アリーレンジアルキリデン基、−Ｏ−、−Ｓ−、−ＣＯ−、−ＳＯ−、又は−ＳＯ2−を表す。Ｒ31〜Ｒ34は、それぞれ独立に、水素原子、炭素数１〜７のアルキル基、シクロアルカン基、炭素数６〜１２のアリール基、フッ素原子、臭素原子、又は塩素原子を表す。）
【化５】
0003738627.tif 000057
（一般式（４）中、Ｒ41は、単結合、水素原子、又は炭素数１〜５のアルキル基を表す。Ｒ42〜Ｒ45は、それぞれ独立に、水素原子、炭素数１〜７のアルキル基、シクロアルカン基、炭素数６〜１２のアリール基、フッ素原子、臭素原子、又は塩素原子を表す。）
【請求項４】
前記高分子量ポリカーボネート重合体に対する、前記一般式（１）で表される繰り返し単位の割合が、０．０１〜１モル％であり、かつ、前記高分子量ポリカーボネート重合体の重量平均分子量が３００００以上である請求項１から３のいずれかに記載の電子写真感光体。
【請求項５】
導電性支持体上に、少なくとも感光層を有する電子写真感光体において、該電子写真感光体の表面層に、前記一般式（１）で表される繰り返し単位及び下記一般式（５）で表される繰り返し単位を含む高分子量ポリカーボネート重合体を含有することを特徴とする電子写真感光体。
【化６】
0003738627.tif 000058
（一般式（５）中、Ｘは、炭素数２〜６のアルキレン基、アルキリデン基、アルキレンエーテル基、又はアルキリデンエーテル基を表す。Ｒ51〜Ｒ54は、それぞれ独立に、水素原子、炭素数１〜６のアルキル基、炭素数１〜６のアルコキシ基、炭素数６〜１２のアリール基、フッ素原子、臭素原子、又は塩素原子を表す。ｎは０〜２００の整数を表す。）
【請求項６】
前記高分子量ポリカーボネート重合体の重合鎖末端に、前記一般式（Ｉ）〜（III）で表される末端基からなる群より選択される少なくとも１種を有する請求項５に記載の電子写真感光体。
【請求項７】
前記高分子量ポリカーボネート重合体が、更に前記一般式（３）で表される繰り返し単位及び／又は前記一般式（４）で表される繰り返し単位を含む請求項５又は６に記載の電子写真感光体。
【請求項８】
前記高分子量ポリカーボネート重合体に対する、前記一般式（１）で表される繰り返し単位の割合が、０．０１〜１モル％であり、かつ、前記高分子量ポリカーボネート重合体の重量平均分子量が３００００以上である請求項５から７のいずれかに記載の電子写真感光体。
【請求項９】
請求項１から８のいずれかに記載の電子写真感光体と、帯電手段、像露光手段、及びクリーニング手段からなる群より選ばれる少なくとも１つの手段とを一体に支持し、電子写真装置に着脱自在であることを特徴とするプロセスカートリッジ。
【請求項１０】
少なくとも、請求項１から８のいずれかに記載の電子写真感光体と、接触式帯電器とを備えることを特徴とする電子写真装置。
【発明の詳細な説明】
【０００１】
【発明の属する技術分野】
本発明は、電子写真感光体、それを有するプロセスカートリッジ及び電子写真装置に関し、更に詳しくは、特定の構造を有する重合体を結着樹脂として用いた電子写真感光体に関する。
【０００２】
【従来の技術】
近年、電子写真感光体（以下、単に「感光体」と称することがある。）は、高速、かつ高印字品質が得られるという利点を有するため、複写機やレーザービームプリンター等の分野において著しく利用されている。これら電子写真装置において用いられる電子写真感光体として、従来からのセレン、セレン−テルル合金、セレン−ヒ素合金、硫化カドミウム等の無機光導電材料を用いた電子写真感光体に比べ、安価で製造性及び廃棄性の点で優れた利点を有する有機光導電材料を用いた電子写真感光体が主流を占める様になってきている。中でも、露光により電荷を発生する電荷発生層と電荷を輸送する電荷輸送層とを積層する機能分離型積層有機感光体は、感度・帯電性及びその繰り返し安定性等、電子写真特性の点で優れており、種々の提案が成され、実用化されている。
【０００３】
しかし、有機感光体は無機感光体に比べ、一般に機械的強度が劣っており、クリーニングブレードや、現像ブラシ、用紙等の機械的外力による摺擦傷、摩耗により感光体の寿命が短いという問題があった。更に、エコロジーの観点から近年使用されてきている接触帯電方式を用いたシステムでは、コロトロンによる帯電方式に比べて大幅に感光体の摩耗が増加することも問題となっている。この結果、感光体の感度が低減しコピーにかぶりが生じたり、帯電電位が低下しコピー濃度が低下するという問題があった。従って、十分な耐久性を有する表面層が形成されるような表面層材料の開発が望まれていた。例えば、表面層の結着樹脂として各種の樹脂を用いた感光体が提案されている（特開昭６０−１７２０４４号公報、特開昭６２−２４７３７４号公報、特開昭６３−１４８２６３号公報、特開平８−１１０６４６号公報、特開平９−２２１２６号公報）。しかし、近年の感光体に対する耐久性向上の要求に十分答えているとは言い難い状況にある。
【０００４】
一方、電子写真方式の画像形成方法は、一般に静電潜像担持体表面を均一に帯電する帯電工程、均一に帯電させられた静電潜像担持体表面を露光することで潜像を形成する露光工程、該静電潜像にトナーを付着させてトナー画像を形成する現像工程、該トナー画像を転写材に転写する転写工程、該転写材上のトナー画像を定着する定着工程、及び、前記転写工程で静電潜像担持体表面に残留したトナーを除去するクリーニング工程からなる。クリーニング工程では、通常、弾性を有するゴムブレード、もしくはブラシを静電潜像担持体表面に押し当てて、残留したトナーを除去し回収しており、回収されたトナーは回収容器に蓄えられ定期的に廃棄される。また、上記の転写工程において、カラー画像を形成する際のレジストレーションをより合わせやすくするため、中間転写体表面にトナー画像を転写する１次転写工程と、中間転写体表面に形成されたトナー画像を第２の転写体上に転写する２次転写工程とを有する間接転写型画像形成方法は、高速出力と高画質とを同時に実現することができる。
【０００５】
また、電子写真方式の画像形成方法では、化石資源の利用削減の点から、転写の際に生じる残留トナーの廃棄が問題となっている。廃棄トナーの問題を回避するためには残留トナー量を極力少なくすることが重要であり、そのためにはトナーの転写効率を上げることが必要となる。廃棄トナーを発生させないという観点から、クリーニング工程を設けずに、転写残留トナーを現像と同時に現像装置に回収するクリーナーレス方式が、特開昭５９−１３３５７３号公報、同５９−１５７６６１号公報等で提案されている。しかし、これらのクリーナーレス方式では、廃棄トナーが発生しない代わりに、残留トナーを回収するときに紙粉その他の異物を同時に現像装置内に取り込んで、現像剤の寿命に悪影響を与えるおそれがある。一方、残留トナーを回収しないクリーナーレス方式では、静電潜像担持体表面に残留したトナーがプリントアウトされてしまうポジゴーストや、静電潜像担持体表面に残留したトナーの遮光効果によるネガゴーストが発生する。
【０００６】
従って、トナーの転写効率を上げることは、従来のクリーナーを有する方式においても、クリーナーレス方式においても、重要な意味を持つ。トナーの転写効率を上げる方法としては、特開昭５６−１２６８７２号公報に記載されているように、転写ローラのバイアス印加部の面積を増大させる方法がある。このような方法によれば、トナーの転写効率は向上するが、静電潜像担持体に直接付着しているトナー粒子を完全に転写することはできず、転写効率を上げるという意味ではまだ不十分である。転写効率を上げるには、静電潜像担持体に直接付着しているトナー粒子を効率的に転写することが重要であり、そのためには、トナーと静電潜像担持体との間の付着力を下げることが有効である。
【０００７】
積層感光体においては、感光体の最も表面に位置する表面層には、トナーに対する離型性に優れた表面性が要求される。一方、トナーに対する離型性が十分でない場合には、転写工程で一部のトナーが残ることによって、画像の欠陥が生じたり、トナー成分や用紙の含有成分が付着することによって、トナーフィルミングと呼ばれる現象が発生したりすることとなる。
以上のようなトナーに対する離型性を向上させるため、これまでにも様々の研究がなされている。例えば、特開昭６１−２１９０４９号公報、同６２−２０５３５７号公報、同５０−２３２３１号公報、同６１−１１６３６２号公報、同６１−２０４６３３号公報、同６１−２７０７６８号公報等に記載されているように、シリコーン含有樹脂やフッ素含有樹脂により、感光体表面層の表面エネルギーを低減してトナーと感光体表面層との付着力を下げて、トナーの転写効率を上げる方法がある。
【０００８】
しかし、これらは、低感度であったり繰返し使用による残留電位の上昇等の電子写真特性や、反復使用時の摩耗、傷による画質の低下、膜減耗による感度低下等の機械的耐久性がなお不充分であり、満足できる樹脂は見い出されていなかった。また、電荷輸送層の上に更に保護層を設けることによる問題点の解決が提案されているが、感度低下及び残留電位上昇が生じていた。
また、特開昭６３−２２１３５５号に記載されているように、表面層中にフッ素系樹脂粉体やシリコーン樹脂粉体を分散させることにより、感光体表面層の表面エネルギーを低減する方法もあるが、この場合、結着樹脂中での分散性が十分でなく、また、凝集しやすいという問題があり、均一で平滑な表面層の形成が困難であった。
【０００９】
【発明が解決しようとする課題】
本発明は、前記従来における問題を解決し、以下の目的を達成することを課題とする。即ち、本発明は、耐摩耗性が向上し、長期間繰り返し使用した場合でも、感光体表面層がトナーに対する離型性に優れ、トナーの転写効率が高く、更にクリーニング特性及び電気的特性に優れた電子写真感光体、それを有するプロセスカートリッジ及び電子写真装置を提供することを目的とする。
【００１０】
【課題を解決するための手段】
本発明者等は、前記課題を解決すべく鋭意検討した結果、感光体表面層の結着樹脂として特定の化学構造を有する重合体が、機械的強度に係わる耐久性と電気的特性に関し極めて優れた特性を有し、それを用いた感光体は、長期間繰り返し使用した場合でも、表面層がトナーに対する離型性に優れ、部分的画像濃度の低下、画像ぼけ、フィルミングによる画質低下等の問題を解消することができることを見いだし、本発明を完成するに至った。
前記課題を解決するための手段は、以下の通りである。即ち、
＜１＞  導電性支持体上に、少なくとも感光層を有する電子写真感光体において、該電子写真感光体の表面層に、下記一般式（１）で表される繰り返し単位及び下記一般式（２）で表される繰り返し単位を含む高分子量ポリカーボネート重合体を含有することを特徴とする電子写真感光体である。
【００１１】
【化７】
0003738627.tif 000002
【００１２】
（一般式（１）中、Ｒ1及びＲ2は、それぞれ独立に、水素原子、炭素数１〜７のアルキル基、シクロアルカン基、炭素数６〜１２のアリール基、又はフッ素置換型アルキル基を表す。Ｒ3〜Ｒ10は、それぞれ独立に、水素原子、炭素数１〜７のアルキル基、シクロアルカン基、炭素数６〜１２のアリール基、フッ素原子、臭素原子、又は塩素原子を表す。）
【００１３】
【化８】
0003738627.tif 000003
【００１４】
（一般式（２）中、Ｒ21〜Ｒ24は、それぞれ独立に、水素原子、炭素数１〜７のアルキル基、シクロアルカン基、炭素数６〜１２のアリール基、フッ素原子、臭素原子、又は塩素原子を表す。）
＜２＞  前記高分子量ポリカーボネート重合体の重合鎖末端に、下記一般式（Ｉ）〜（III）で表される末端基からなる群より選択される少なくとも１種を有する前記＜１＞に記載の電子写真感光体である。
【００１５】
【化９】
0003738627.tif 000004
【００１６】
（一般式（Ｉ）〜（III）中、Ｒ101〜Ｒ103は、それぞれ独立に、炭素数１〜３０のアルキル基、シクロアルカン基、パーフルオロアルキル基、置換パーフルオロアルキル基、又は炭素数６〜１２のアリール基を表し、Ｙ1〜Ｙ3は、それぞれ独立に、単結合、−Ｏ−、−ＣＯ−、−ＣＯＯ−、又は−Ｃ（ＣＨ3）2−を表す。）
＜３＞  前記高分子量ポリカーボネート重合体が、更に下記一般式（３）で表される繰り返し単位及び／又は下記一般式（４）で表される繰り返し単位を含む前記＜１＞又は＜２＞に記載の電子写真感光体である。
【００１７】
【化１０】
0003738627.tif 000005
【００１８】
（一般式（３）中、Ａは、単結合、炭素数１〜１５の直鎖、分岐鎖もしくはアリール置換アルキリデン基、アリーレンジアルキリデン基、−Ｏ−、−Ｓ−、−ＣＯ−、−ＳＯ−、又は−ＳＯ2−を表す。Ｒ31〜Ｒ34は、それぞれ独立に、水素原子、炭素数１〜７のアルキル基、シクロアルカン基、炭素数６〜１２のアリール基、フッ素原子、臭素原子、又は塩素原子を表す。）
【００１９】
【化１１】
0003738627.tif 000006
【００２０】
（一般式（４）中、Ｒ41は、単結合、水素原子、又は炭素数１〜５のアルキル基を表す。Ｒ42〜Ｒ45は、それぞれ独立に、水素原子、炭素数１〜７のアルキル基、シクロアルカン基、炭素数６〜１２のアリール基、フッ素原子、臭素原子、又は塩素原子を表す。）
＜４＞  前記高分子量ポリカーボネート重合体に対する、前記一般式（１）で表される繰り返し単位の割合が、０．０１〜１モル％であり、かつ、前記高分子量ポリカーボネート重合体の重量平均分子量が３００００以上である前記＜１＞から＜３＞のいずれかに記載の電子写真感光体である。
【００２１】
＜５＞  導電性支持体上に、少なくとも感光層を有する電子写真感光体において、該電子写真感光体の表面層に、前記一般式（１）で表される繰り返し単位及び下記一般式（５）で表される繰り返し単位を含む高分子量ポリカーボネート重合体を含有することを特徴とする電子写真感光体である。
【００２２】
【化１２】
0003738627.tif 000007
【００２３】
（一般式（５）中、Ｘは、炭素数２〜６のアルキレン基、アルキリデン基、アルキレンエーテル基、又はアルキリデンエーテル基を表す。Ｒ51〜Ｒ54は、それぞれ独立に、水素原子、炭素数１〜６のアルキル基、炭素数１〜６のアルコキシ基、炭素数６〜１２のアリール基、フッ素原子、臭素原子、又は塩素原子を表す。ｎは０〜２００の整数を表す。）
＜６＞  前記高分子量ポリカーボネート重合体の重合鎖末端に、前記一般式（Ｉ）〜（III）で表される末端基からなる群より選択される少なくとも１種を有する前記＜５＞に記載の電子写真感光体である。
＜７＞  前記高分子量ポリカーボネート重合体が、更に前記一般式（３）で表される繰り返し単位及び／又は前記一般式（４）で表される繰り返し単位を含む請求項＜５＞又は＜６＞に記載の電子写真感光体である。
＜８＞  前記高分子量ポリカーボネート重合体に対する、前記一般式（１）で表される繰り返し単位の割合が、０．０１〜１モル％であり、かつ、前記高分子量ポリカーボネート重合体の重量平均分子量が３００００以上である前記＜５＞から＜７＞のいずれかに記載の電子写真感光体である。
＜９＞  前記＜１＞から＜８＞のいずれかに記載の電子写真感光体と、帯電手段、像露光手段、及びクリーニング手段からなる群より選ばれる少なくとも１つの手段とを一体に支持し、電子写真装置に着脱自在であることを特徴とするプロセスカートリッジである。
＜１０＞  少なくとも、前記＜１＞から＜８＞のいずれかに記載の電子写真感光体と、接触式帯電器とを備えることを特徴とする電子写真装置である。
【００２４】
【発明の実施の形態】
以下、本発明について詳細に説明する。
［電子写真感光体］
−第１の発明−
第１の発明の電子写真感光体は、該電子写真感光体の表面層に、前記一般式（１）で表される繰り返し単位及び前記一般式（２）で表される繰り返し単位を有する高分子量ポリカーボネート重合体を含有することを特徴とする。
前記感光体の表面層とは、導電性支持体上に、単層からなる感光層のみを有する場合には、該感光層が表面層であり、導電性支持体上に、電荷発生層及び電荷輸送層をこの順に有する場合には、該電荷輸送層が表面層となる。更に、これら感光層上に保護層を有する場合には、該保護層が表面層となる。
【００２５】
（高分子量ポリカーボネート重合体）
前記高分子量ポリカーボネート重合体は、下記一般式（１）で表される繰り返し単位及び下記一般式（２）で表される繰り返し単位を含み、更に必要に応じて、その他の繰り返し単位を含んでなる。
【００２６】
【化１３】
0003738627.tif 000008
【００２７】
一般式（１）中、Ｒ1及びＲ2は、それぞれ独立に、水素原子、炭素数１〜７のアルキル基、シクロアルカン基、炭素数６〜１２のアリール基、又はフッ素置換型アルキル基を表す。Ｒ3〜Ｒ10は、それぞれ独立に、水素原子、炭素数１〜７のアルキル基、シクロアルカン基、炭素数６〜１２のアリール基、フッ素原子、臭素原子、又は塩素原子を表す。これらアルキル基、シクロアルカン基、アリール基は、更に置換基により置換されていてもよい。
【００２８】
前記一般式（１）で表される繰り返し単位の具体例を下記表１及び表２に示すが、本発明は、これらの具体例に限定されるものではない。
【００２９】
【表１】
0003738627.tif 000009
【００３０】
【表２】
0003738627.tif 000010
【００３１】
これらの中でも化合物１−１（下記構造式）が好ましい。その理由は、化合物１−１の原料である４，４'，４''，４'''−（１，４−フェニレンジメチリデン）テトラキスフェノールの製造が容易であり、水溶性も高く、架橋時にメインとなるポリカーボネート分子鎖のインタラクショクションの制御が容易だからである。
【００３２】
【化１４】
0003738627.tif 000011
【００３３】
次に、一般式（２）で表される繰り返し単位について説明する。
【００３４】
【化１５】
0003738627.tif 000012
【００３５】
一般式（２）中、Ｒ21〜Ｒ24は、それぞれ独立に、水素原子、炭素数１〜７のアルキル基、シクロアルカン基、炭素数６〜１２のアリール基、フッ素原子、臭素原子、又は塩素原子を表す。これらアルキル基、シクロアルカン基、アリール基は、更に置換基により置換されていてもよい。
【００３６】
前記一般式（２）で表される繰り返し単位の具体例を下記表３に示すが、本発明は、これらの具体例に限定されるものではない。
【００３７】
【表３】
0003738627.tif 000013
【００３８】
これらの中でも化合物２−１（下記構造式）が、機械強度が高い上、原料であるビス（４−ヒドロキシフェニル）ジトリフロロメタンの溶媒への溶解性が高い点で、特に好ましい。
【００３９】
【化１６】
0003738627.tif 000014
【００４０】
本発明では、前記高分子量ポリカーボネート重合体に対する、前記一般式（１）で表される繰り返し単位の割合が極めて重要である。この割合は、０．０１〜１モル％が好ましく、０．０１〜０．５モル％がより好ましい。該割合が０．０１モル％未満であると、星型を形成できない分子鎖が多くなり、分子量分布が広がることがある。この結果、高い機械強度が得られなくなる。一方、該割合が１モル％を超えると、星型の各分子鎖にも前記一般式（１）で表される繰り返し単位を起点とした架橋が多いために分子鎖の絡み合いも多くなり、直鎖型高分子量体と同じように、溶剤への溶解性、熱流動性が極めて低くなることがある。特に、該割合が５モル％を超えると、分子鎖の絡み合いは直鎖型の場合よりも多くなり、溶剤への溶解性、熱流動性を維持するためには、重量平均分子量を極めて低くしなければならず、高い機械強度が望めなくなることがある。
【００４１】
また、クリーニング特性の面から電子写真感光体の表面層には、トナーに対する離型性に優れた表面性が要求される。感光体表面層の特性は、それを構成する結着樹脂に左右されることから、結着樹脂には表面エネルギーの小さい材料が望まれる。ところが、前記一般式（２）で表されるフッ素原子を有する繰り返し単位を含有していても、直鎖型のポリカーボネート重合体の場合では、表面層としたとき表面配向により、初期的には表面エネルギーの低減によりトナーの付着性が低下するが、表面層が摩耗により削られると表面エネルギーは、通常のフッ素原子を含有しないポリカーボネート重合体と同等な値となる。
一方、前記一般式（１）で表される繰り返し単位、及び前記一般式（２）で表される繰り返し単位を含む高分子量ポリカーボネート重合体の場合、各分子鎖が四方に伸びているため、表面層としたときフッ素原子の表面配向が起きにくく、バルクとしてフッ素原子を均等に取り込んでいるため、表面層の摩耗後も表面エネルギーの低さを保つことができるという利点を有する。
【００４２】
前記高分子量ポリカーボネート重合体の重量平均分子量は、３００００以上が好ましく、６００００以上がより好ましい。該重量平均分子量が３００００未満であると、高い機械強度が望めなくなることがある。
電子写真感光体の結着樹脂には、有機溶剤への良好な溶解性が要求されるが、直鎖型のポリカーボーネートを重量平均分子量３００００以上の高分子量にすると、分子鎖間の絡み合いが強くなり過ぎて、溶剤に不溶になり、また、熱流動性が失われ、コーテイング、キャスト、射出成形といった成形ができない。
【００４３】
本発明の電子写真感光体に使用する前記一般式（１）で表される繰り返し単位及び前記一般式（２）で表される繰り返し単位を含む高分子量ポリカーボネート重合体では、分子鎖の絡み合いは、前記一般式（１）で表される繰り返し単位から伸びる各分子鎖の長さによって決まるが、重合体の分子量は各分子鎖の４倍になる。従って、例えば、溶剤への溶解性や熱流動性は重量平均分子量２００００の重合体のように振る舞い、機械強度については重量平均分子量８００００の超高分子量重合体としての機能を満たすことができる。
尚、前記重量平均分子量は、テトラヒドロフランを溶媒として、ゲルパーミエーションクロマトグラフィーで測定した、ポリスチレン換算の値である。
【００４４】
前記一般式（１）で表される繰り返し単位及び前記一般式（２）で表される繰り返し単位を含む高分子量ポリカーボネート重合体は、分子量が高い場合には前記感光体の表面層に結晶化が生じ易く、この結晶化した部分では光減衰が起こりにくいため、電荷が残留電位となって残り、画質欠陥となって出現することがある。また、重合時において、分子量、分子量分布の厳密な制御が難しく、重合ロット毎に、粘度や溶解性等が変化し、生産性が低下するといった問題が生じることがある。
【００４５】
ところが、前記高分子量ポリカーボネート重合体の重合鎖末端に、下記一般式（Ｉ）〜（III）で表される末端基からなる群より選択される少なくとも１種を有すると、前記感光体の表面層の結晶化を防ぐことができ、電荷が残りにくくなり、安定した電気特性、画質を得ることができる。また、重合時において、分子量、分子量分布の制御が容易になり、重合ロット毎の品質のバラツキもなくなるという利点がある。
【００４６】
【化１７】
0003738627.tif 000015
【００４７】
一般式（Ｉ）〜（III）中、Ｒ101〜Ｒ103は、それぞれ独立に、炭素数１〜３０のアルキル基、シクロアルカン基、パーフルオロアルキル基、置換パーフルオロアルキル基、又は炭素数６〜１２のアリール基を表し、Ｙ1〜Ｙ3は、それぞれ独立に、単結合、−Ｏ−、−ＣＯ−、−ＣＯＯ−、又は−Ｃ（ＣＨ3）2−を表す。
【００４８】
前記高分子量ポリカーボネート重合体の重合鎖末端に、前記一般式（Ｉ）〜（III）で表される末端基の少なくとも１種を導入するには、末端停止剤（分子量調節剤）を用いることができる。
本発明において、前記末端停止剤の具体例としては、例えば、フェノール、α−ナフトール、ｏ−クレゾール、ｍ−クレゾール、ｐ−クレゾール、２，３−キシレノール、２，４−キシレノール、２，５−キシレノール、２，６−キシレノール、３，４−キシレノール、３，５−キシレノール、ｐ−エチルフェノール、ｐ−プロピルフェノール、ｐ−ブチルフェノール、ｐ−ペンチルフェノール、ｐ−ヘキシルフェノール、ｐ−ヘプチルフェノール、ｐ−オクチルフェノール、ｐ−ノニルフェノール、ｐ−デシルフェノール、ｐ−ウンデシルフェノール、ｐ−ドデシルフェノール、ｐ−イソプロピルフェノール、ｐ−ｔｅｒｔ−ブチルフェノール、２，６−ジメチル−ｐ−ｔｅｒｔ−ブチルフェノール、２−ｔｅｒｔ−アミル−４−メチルフェノール、３−メチル−６−ｔｅｒｔ−ブチルフェノール、２−メチル−４，６−ジ−ｔｅｒｔ−ブチルフェノール、２，４−ジ−ｔｅｒｔ−ブチルフェノール、２，６−ジ−ｔｅｒｔ−ブチル−４−メチルフェノール、４−ｔｅｒｔ−オクチルフェノ−ル、４−ｔｅｒｔ−アミノフェノール、２，４，６−トリ−ｔｅｒｔ−ブチルフェノール、ｐ−フェニルフェノール、２，６−ジ−ｔｅｒｔ−ブチル−４−フェニルフェノール、
【００４９】
２，６−ジ−ｓｅｃ−ブチル−４−メチルフェノール、ｏ−アニソール、ｍ−アニソール、ｐ−アニソール、ｏ−クロロフェノール、ｍ−クロロフェノール、ｐ−クロロフェノール、ｏ−ブロモフェノール、ｍ−ブロモフェノール、ｐ−ブロモフェノール、ｐ−エトキシフェノール、ｏ−アミノフェノール、ｍ−アミノフェノール、ｐ−アミノフェノール、ｐ−シアノフェノール、ｐ−ニトロフェノール、３−メチル−６−イソプロピルフェノール、２−メチル−５−イソプロピルフェノール、ｐ−（パーフルオロノニルフェニル）フェノール、ｐ−（パーフルオロウンデシルフェニル）フェノール、ｐ−（パーフルオロヘキシルフェニル）フェノール、ｐ−ｔｅｒｔ−（パーフルオロブチルフェニル）フェノール、１−（ｐ−ヒドロキシベンジル）パーフルオロデカン、ｐ−［２−（１Ｈ，１Ｈ−パーフルオロトリデシルオキシ）−１，１，１，３，３，３−ヘキサフルオロ−２−プロピル］フェノール、３，５−ビス（パーフルオロヘキシルオキシカルボニル）フェノール、ｐ−ヒドロキシ安息香酸パーフルオロドデシル、ｐ−（１Ｈ，１Ｈ−パーフルオロオクチルオキシ）フェノール、ｐ−（１Ｈ，１Ｈ−パーフルオロデシルオキシ）フェノール、２Ｈ，２Ｈ−パーフルオロノナン等が挙げられる。これらは、１種単独で使用してもよく、２種以上併用してもよい。
【００５０】
これらの末端停止剤のなかでも、ｐ−ドデシルフェノール、ｐ−ｔｅｒｔ−ブチルフェノール、ｐ−ヒドロキシ安息香酸−ｎ−ドデシル、ｐ−フェニルフェノール、ｐ−（１Ｈ，１Ｈ−パーフルオロオクチルオキシ）フェノール、ｐ−（パーフルオロノニルフェニル）フェノール、ｐ−（パーフルオロウンデシルフェニル）フェノール、ｐ−（パーフルオロヘキシルフェニル）フェノール、ｐ−ｔｅｒｔ−パーフルオロブチルフェノール、ｐ−ｔｅｒｔ−（パーフルオロブチルフェニル）フェノール、１−（ｐ−ヒドロキシベンジル）パーフルオロデカン、及びｐ−（１Ｈ，１Ｈ−パーフルオロデシルオキシ）フェノール等が好ましく挙げられる。
【００５１】
前記末端停止剤の添加量は、前記高分子量ポリカーボネート重合体を合成するときに用いるモノマーの使用量に応じて、適宜選択することができる。
【００５２】
前記高分子量ポリカーボネート重合体は、更に下記一般式（３）で表される繰り返し単位及び／又は下記一般式（４）で表される繰り返し単位を含むことが、機械的強度にかかわる耐久性と電気特性に対して極めて効果的であり好ましい。
【００５３】
【化１８】
0003738627.tif 000016
【００５４】
一般式（３）中、Ａは、単結合、炭素数１〜１５の直鎖、分岐鎖もしくはアリール置換アルキリデン基、アリーレンジアルキリデン基、−Ｏ−、−Ｓ−、−ＣＯ−、−ＳＯ−、又は−ＳＯ2−を表す。Ｒ31〜Ｒ34は、それぞれ独立に、水素原子、炭素数１〜７のアルキル基、シクロアルカン基、炭素数６〜１２のアリール基、フッ素原子、臭素原子、又は塩素原子を表す。これらアルキリデン基、アルキル基、シクロアルカン基、アリール基は、更に置換基により置換されていてもよい。
【００５５】
前記一般式（３）で表される繰り返し単位の具体例を、下記表４〜表６に示す。また、前記一般式（３）におけるＡが−Ｃ（Ｒ35）（Ｒ36）−を表す場合の、前記一般式（３）で表される繰り返し単位の具体例を、下記表７〜表１０に示す。本発明は、これらの具体例に何ら限定されるものではない。
【００５６】
【表４】
0003738627.tif 000017
【００５７】
【表５】
0003738627.tif 000018
【００５８】
【表６】
0003738627.tif 000019
【００５９】
【表７】
0003738627.tif 000020
【００６０】
【表８】
0003738627.tif 000021
【００６１】
【表９】
0003738627.tif 000022
【００６２】
【表１０】
0003738627.tif 000023
【００６３】
前記一般式（３）で表される繰り返し単位において、Ｒ31〜Ｒ34のいずれかがアルキル基であることが好ましく、特にメチル基であることが好ましい。その理由として、前記一般式（３）で表される繰り返し単位に対応する原料であるビスフェノールの芳香環のヒドロキシ基に対してオルト位に、アルキル基が置換している場合には反応性の向上により、高分子量ポリカーボネート重合体を得るのが有利となるからである。
これらの中でも化合物３−９２（下記構造式）が、機械強度が高い上、原料であるビス（４−ヒドロキシ−３−メチルフェニル）メタンの溶媒への溶解性が高い点で、特に好ましい。
【００６４】
【化１９】
0003738627.tif 000024
【００６５】
次に、一般式（４）で表される繰り返し単位について説明する。
【００６６】
【化２０】
0003738627.tif 000025
【００６７】
一般式（４）中、Ｒ41は、単結合、水素原子、又は炭素数１〜５のアルキル基を表す。Ｒ42〜Ｒ45は、それぞれ独立に、水素原子、炭素数１〜７のアルキル基、シクロアルカン基、炭素数６〜１２のアリール基、フッ素原子、臭素原子、又は塩素原子を表す。これらアルキル基、シクロアルカン基、アリール基は、更に置換基により置換されていてもよい。
【００６８】
前記一般式（４）で表される繰り返し単位の具体例を下記表１１及び表１２に示すが、本発明は、これらの具体例に限定されるものではない。
【００６９】
【表１１】
0003738627.tif 000026
【００７０】
【表１２】
0003738627.tif 000027
【００７１】
前記一般式（４）で表される繰り返し単位についても、前記一般式（３）で表される繰り返し単位の場合と同様に、Ｒ42〜Ｒ45のいずれかがアルキル基であることが好ましく、特にメチル基であることが好ましい。
これらの中でも化合物４−６（下記構造式）が、機械強度が高い上、原料であるビス（４−ヒドロキシ−３−メチルフェニル）シクロヘキサンの溶媒への溶解性が高い点で、特に好ましい。
【００７２】
【化２１】
0003738627.tif 000028
【００７３】
本発明に使用される高分子量ポリカーボネート重合体は、前記一般式（２）〜（４）で表される繰り返し単位のうち、前記一般式（２）で表される繰り返し単位を含む少なくとも１種以上の繰り返し単位の全重合体に対する割合は、３０モル％以上が好ましく、５０モル％以上がより好ましい。該割合が３０モル％以上であれば、前記一般式（２）で表される繰り返し単位を含む少なくとも１種以上の繰り返し単位の高い機械強度、溶解性が前記高分子量ポリカーボネート重合体に反映される。一方、該割合が３０モル％未満であると、前記一般式（２）で表される繰り返し単位を含む少なくとも１種以上の繰り返し単位の高い機械強度、溶解性が前記高分子量ポリカーボネート重合体に現れなくなることがある。
【００７４】
本発明の電子写真感光体に使用する高分子量ポリカーボネート重合体は、実質的に直線状ではなく、星型構造をとるため、テトラヒドロフランを溶媒としてゲルパーミエーションクロマトグラフで測定したポリスチレン換算の重量平均分子量が３００００以上という超高分子量である場合においても、有機溶剤に５重量％以上の割合で溶解することができる。このため、キャストやコーテイングあるいはデイッピングといった方法で塗膜を形成することができ、電子写真感光体の成形に好適である。
【００７５】
本発明において、前記高分子量ポリカーボネート重合体を溶解する有機溶剤は、重合体の構造によって任意のものを使用することができるが、その具体例を挙げると、トルエン、キシレン等の芳香族炭化水素類、モノクロロベンゼン等の塩化芳香族炭化水素類、ジクロルメタン、クロロホルム等の塩化脂肪族炭化水素類、メタノール、エタノール、イソプロピルアルコール、１−ブタノール等のアルコール類、酢酸メチル、酢酸エチル、酢酸プロピル、酢酸イソプロピル、酢酸ブチル、酢酸イソブチル、酢酸アミル等のエステル類、テトラヒドロフラン、１，４−ジオキサン、エチルエーテル等のエーテル類、アセトン、メチルエチルケトン、メチルイソブチルケトン等のケトン類、メチルセロソルブ、セロソルブ、ブチルセロソルブ等のグリコールエーテル類、シクロヘキサノン等の脂環式炭化水素類、ｎ−ヘキサン等の脂肪族炭化水素類等が挙げられるが、これらの中でも、テトラヒドロフランが前記高分子量ポリカーボネート重合体に対する溶解性が高く、最も好ましい。
【００７６】
本発明において、前記高分子量ポリカーボネート重合体は、電荷輸送材料との相溶性及び溶媒への溶解性を改善するか、又は成膜性の向上を目的として、他の樹脂と混合して用いることができる。その混合に用いることが可能な樹脂としては、例えば、ポリカーボネート樹脂、ポリエステル樹脂、メタクリル樹脂、アクリル樹脂、ポリ塩化ビニル樹脂、ポリスチレン樹脂、ポリビニルアセテート樹脂、スチレン−ブタジエン共重合体、塩化ビニリデン−アクリルニトリル共重合体、塩化ビニル−酢酸ビニル−無水マレイン酸共重合体、シリコーン樹脂、シリコーン−アルキッド樹脂、フェノール−ホルムアルデヒド樹脂、スチレン−アルキッド樹脂、ポリ−Ｎ−ビニルカルバゾール等が挙げられる。これらは、１種単独で用いてもよく、２種以上併用してもよい。
【００７７】
本発明の電子写真感光体は、結着樹脂として前記高分子量ポリカーボネート重合体を用いることにより、該感光体の耐摩耗性を向上し及び表面傷を低減し、更に、繰り返し使用による感光体表面層の摩耗後もクリーニング特性の優れた維持性を実現することができる。
【００７８】
−第２の発明−
第２の発明の電子写真感光体は、該感光体の表面層に、前記一般式（１）で表される繰り返し単位及び前記一般式（５）で表される繰り返し単位を有する高分子量ポリカーボネート重合体を含有することを特徴とする。
【００７９】
（高分子量ポリカーボネート重合体）
前記高分子量ポリカーボネート重合体は、前記第１の発明で既に説明した一般式（１）で表される繰り返し単位及び下記一般式（５）で表される繰り返し単位を含み、更に必要に応じて、その他の繰り返し単位を含んでなる。
【００８０】
【化２２】
0003738627.tif 000029
【００８１】
一般式（５）中、Ｘは、炭素数２〜６のアルキレン基、アルキリデン基、アルキレンエーテル基、又はアルキリデンエーテル基を表す。Ｒ51〜Ｒ54は、それぞれ独立に、水素原子、炭素数１〜６のアルキル基、炭素数１〜６のアルコキシ基、炭素数６〜１２のアリール基、フッ素原子、臭素原子、又は塩素原子を表す。ｎは０〜２００の整数を表す。これらアルキル基、アルコキシ基、アリール基は、更に置換基により置換されていてもよい。
【００８２】
前記一般式（５）で表される繰り返し単位の具体例を下記表１３に示すが、本発明は、これらの具体例に限定されるものではない。
【００８３】
【表１３】
0003738627.tif 000030
【００８４】
これらの中でも化合物５−２（下記構造式）を含む高分子量ポリカーボネート重合体は、電気特性に優れた上、機械強度が高いため特に好ましい。
【００８５】
【化２３】
0003738627.tif 000031
【００８６】
クリーニング特性の面から電子写真感光体の表面層には、トナーに対する離型性に優れた表面性が要求される。感光体表面層の特性は、それを構成する結着樹脂に左右されることから、結着樹脂には表面エネルギーの小さい材料が望まれる。ところが、前記一般式（５）で表されるポリシロキサン骨格を有する繰り返し単位を含有していても、直鎖型のポリカーボネート重合体の場合では、表面層としたときシロキサンの表面配向により、初期的には表面エネルギーの低減によりトナーの付着性が低下するが、表面層が摩耗により削られると表面エネルギーは、通常のシロキサン骨格を含有しないポリカーボネート重合体と同等な値となる。
一方、前記一般式（１）で表される繰り返し単位、及び前記一般式（５）で表される繰り返し単位を含む高分子量ポリカーボネート重合体の場合、各分子鎖が四方に伸びているため、表面層としたときシロキサンの表面配向が起きにくく、バルクとしてシロキサンを均等に取り込んでいるため、表面層の摩耗後も表面エネルギーの低さを保つことができるという利点を有する。
【００８７】
第２の発明の電子写真感光体においても、第１の発明の電子写真感光体と同様に、高分子量ポリカーボネート重合体が、更に前記一般式（３）で表される繰り返し単位及び／又は前記一般式（４）で表される繰り返し単位を含むことが好ましい。また、高分子量ポリカーボネート重合体に対する、前記一般式（１）で表される繰り返し単位の割合が、０．０１〜１モル％であることが好ましく、更に、高分子量ポリカーボネート重合体の重量平均分子量が３００００以上であることが好ましい。
即ち、第１の発明で説明した段落番号［００２５］〜［００３２］、［００４０］、［００４２］〜［００７７］の記載は、第２の発明についても適用する。ここで、これらの段落中、「一般式（２）」とあるのは、「一般式（５）」と置き換えるものとする。
【００８８】
次に、第１及び第２の発明の電子写真感光体の構成について説明する。
第１及び第２の発明の電子写真感光体は、導電性支持体上に、少なくとも感光層を有し、更に必要に応じて、その他の層を有してなる。
【００８９】
〔感光層〕
前記感光層は、単層構造であってもよいし、電荷発生層と電荷輸送層とに機能分離された積層構造であってもよい。後者の場合、電気的特性（感度、繰り返し安定性）の点で有利である。
前記積層構造の感光体の場合、前記電荷発生層及び前記電荷輸送層の前記導電性支持体上への積層順序としては特に制限はなく、いずれの層が上層であってもよいが、電荷輸送層を上層とした場合が、感度、繰り返し安定性、環境安定性の点で好ましい。
【００９０】
前記感光層は、前記単層構造の場合には、例えば、電荷発生材料、電荷輸送材料又はそれらの両者を含有する結着樹脂の塗膜により形成され、前記積層構造の場合には、前記電荷発生層は、例えば、電荷発生材料を含有する結着樹脂の塗膜により形成され、前記電荷輸送層は、例えば電荷輸送材料を含有する結着樹脂の塗膜により形成される。
以下に、前記積層構造の感光層の詳細について説明するが、該積層構造の感光層において用いた結着樹脂等の素材は、前記単層構造の感光層において使用することもできる。
【００９１】
（電荷発生層）
前記電荷発生層は、例えば、少なくとも電荷発生材料を有し、更に必要に応じて、結着樹脂等のその他の成分を含有してなる。
【００９２】
−電荷発生材料−
前記電荷発生材料としては、例えば、非晶質セレン・結晶性セレン・セレン−テルル合金・セレン−ヒ素合金・その他のセレン化合物及びセレン合金、酸化亜鉛・酸化チタン等の無機系光導電体、無金属フタロシアニン、チタニルフタロシアニン、銅フタロシアニン、錫フタロシアニン、ガリウムフタロシアニン等の各種フタロシアニン顔料、スクエアリウム系、アントアントロン系、ペリレン系、アゾ系、アントラキノン系、ピレン系、ピリリウム塩、チアピリリウム塩等の各種有機顔料及び染料等が挙げられる。また、これらの有機顔料は、一般に、数種の結晶型を有しており、特に、前記フタロシアニン顔料では、α型、β型等の種々の結晶型が知られているが、所望の感度が得られれば特に問題はなく、いずれの結晶型の材料も、好適に用いることができる。また、これらの電荷発生材料は、１種単独で用いてもよいし、２種以上を併用してもよい。
本発明において、特に優れた性能が得られる電荷発生材料としては、以下の（１）から（３）の化合物が挙げられる。
【００９３】
（１）Ｃｕｋα線を用いたＸ線回折スペクトルの測定において、ブラッグ角度（２θ±０．２°）で、少なくとも、７．４°、１６．６°、２５．５°及び２８．３°に回折ピークを有するクロルガリウムフタロシアニン。
（２）Ｃｕｋα線を用いたＸ線回折スペクトルの測定において、ブラッグ角度（２θ±０．２°）で、少なくとも、７．５°、９．９°、１２．５°、１６．３°、１８．６°、２５．１°及び２８．１°に回折ピークを有するヒドロキシガリウムフタロシアニン。
（３）Ｃｕｋα線を用いたＸ線回折スペクトルの測定において、ブラッグ角度（２θ±０．２°）で、少なくとも、７．６°、１８．３°、２３．２°、２４．２°及び２７．３°に回折ピークを有するヒドロキシガリウムフタロシアニン。
【００９４】
−結着樹脂等のその他の成分−
前記結着樹脂としては、例えば、前記本発明で規定する高分子量ポリカーボネート重合体、ポリエステル重合体、ビスフェノールＡタイプ、ビスフェノールＺタイプ等のポリカーボネート樹脂、メタクリル樹脂、アクリル樹脂、ポリ塩化ビニル樹脂、ポリスチレン樹脂、ポリビニルアセテート樹脂、スチレン−ブタジエン共重合体樹脂、塩化ビニリデン−アクリルニトリル共重合体樹脂、塩化ビニル−酢酸ビニル−無水マレイン酸樹脂、シリコーン樹脂、シリコーン−アルキド樹脂、フェノール−ホルムアルデヒド樹脂、スチレン−アルキッド樹脂、ポリ−Ｎ−ビニルカルバゾール等が挙げられる。これらの結着樹脂は、１種単独で使用してもよいし、２種以上を併用してもよい。
【００９５】
前記電荷発生材料と前記結着樹脂との配合比（電荷発生材料：結着樹脂）としては、重量比で、１０：１〜１：１０が好ましい。
前記結着樹脂に対する前記電荷発生材料の配合比が、前記数値範囲に満たない場合には、前記電荷発生層の感度が不十分となることがある一方、前記数値範囲を超える場合には、前記電荷発生層の厚みが均一にならないことがある。
【００９６】
前記電荷発生材料を、前記結着樹脂中に分散させる方法としては、特に制限はなく、ロールミル、ボールミル、振動ボールミル、アトライター、ダイノーミル、サンドミル、コロイドミル等を用いた公知の方法が挙げられる。
【００９７】
前記電荷発生層の厚みとしては、一般には、０．０１〜５μｍが好ましく、０．０５〜２．０μｍがより好ましい。
前記厚みが、０．０１μｍに満たない場合には、前記電荷発生層の感度が不十分となることがある一方、５μｍを超える場合には、暗減衰が大きくなることがある。
【００９８】
前記結着樹脂以外のその他の成分としては、電子写真装置中で発生するオゾンや酸化性ガス、あるいは光・熱による感光体の劣化を防止する目的で添加させることができる、酸化防止剤、光安定剤、熱安定剤等の添加剤が挙げられる。
【００９９】
前記酸化防止剤としては、特に制限はなく、酸化防止剤として公知の化合物を適宜選択して使用することができるが、例えば、フェノール系酸化防止剤、ヒンダードアミン系化合物、有機硫黄系酸化防止剤、有機燐系酸化防止剤等が好ましく挙げられる。
前記有機硫黄系酸化防止剤及び前記有機燐系酸化防止剤は、２次酸化防止剤であるため、前記フェノール系酸化防止剤又はアミン系の酸化防止剤等の１次酸化防止剤と併用することにより、相乗効果を得ることができる。
【０１００】
前記光安定剤としては、特に制限はなく、光安定剤として、公知の化合物を適宜選択して使用することができるが、ベンゾフェノン系、ベンゾトリアゾール系、ジチオカルバメート系、テトラメチルピペリジン系等の光安定剤が好適に挙げられる。
【０１０１】
また、前記酸化防止剤として、そのほか、２，４，ジ−ｔ−ブチルフェニル３’、５’−ジ−ｔ−ブチル−４’−ヒドロキシベンゾエートやニッケルジブチル−ジチオカルバメート等が挙げられる。
【０１０２】
また、感度の向上、残留電位の低減、及び、繰り返し使用時の疲労低減等を目的として、電子受容性物質を１種以上含有させることができる。
前記電子受容性物質としては、特に制限はなく、公知の電子受容正物質を適宜選択して使用することができ、例えば、無水琥珀酸、無水マレイン酸、ジブロム無水マレイン酸、無水フタル酸、テトラブロム無水フタル酸、テトラシアノエチレン、テトラシアノキノジメタン、ｏ−ジニトロベンゼン、ｍ−ジニトロベンゼン、クロラニル、ジニトロアントラキノン、トリニトロフルオレノン、ピクリン酸、ｏ−ニトロ安息香酸、ｐ−ニトロ安息香酸、フタル酸等が挙げられる。これらの中でも、フルオレノン系、キノン系や、Ｃｌ、ＣＮ、ＮＯ2等の電子吸引性置換基を有するベンゼン誘導体が、特に好適である。
【０１０３】
前記電荷発生層の形成方法としては、前記電荷発生材料を、真空蒸着により形成する方法、有機溶剤及び前記結着樹脂と共に分散し塗布して形成する方法等が好適に挙げられる。
【０１０４】
（電荷輸送層）
前記電荷輸送層は、少なくとも電荷輸送材料と結着樹脂とを含有し、更に必要に応じて、その他の成分を含有してなる。
【０１０５】
−電荷輸送材料−
前記電荷輸送材料としては、例えば、２，５−ビス（ｐ−ジエチルアミノフェニル）−１，３，４−オキサジアゾール等のオキサジアゾール誘導体、１，３，５−トリフェニル−ピラゾリン、１−［ピリジル−（２）］−３−（ｐ−ジエチルアミノスチリル）−５−（ｐ−ジエチルアミノスチリル）ピラゾリン等のピラゾリン誘導体、トリフェニルアミン、トリ（ｐ−メチル）フェニルアミン、Ｎ，Ｎ−ビス（３，４−ジメチルフェニル）ビフェニル−４−アミン、ジベンジルアニリン、９，９−ジメチル−Ｎ，Ｎ−ジ（ｐ−トリル）フルオレノン−２−アミン等の芳香族第３級アミノ化合物、Ｎ，Ｎ’−ジフェニル−Ｎ，Ｎ’−ビス（３−メチルフェニル）−［１，１−ビフェニル］−４，４’−ジアミン等の芳香族第３級ジアミノ化合物、３−（４’ジメチルアミノフェニル）−５，６−ジ−（４’−メトキシフェニル）−１，２，４，−トリアジン等の１，２，４−トリアジン誘導体、４−ジエチルアミノベンズアルデヒド−１，１，１−ジフェニルヒドラゾン、４−ジフェニルアミノベンズアルデヒド−１，１，１−ジフェニルヒドラゾン、［ｐ−（ジエチルアミノ）フェニル］（１−ナフチル）フェニルヒドラゾン等のヒドラゾン誘導体、２−フェニル−４−スチリル−キナゾリン等のキナゾリン誘導体、６−ヒドロキシ−２，３−ジ（ｐ−メトキシフェニル）−ベンゾフラン等のベンゾフラン誘導体、ｐ−（２，２−ジフェニルビニル）−Ｎ，Ｎ−ジフェニルアニリン等のα−スチルベン誘導体、エナミン誘導体、Ｎ−エチルカルバゾール等のカルバゾール誘導体、ポリ−Ｎ−ビニルカルバゾール及びその誘導体等の正孔輸送物質、クロラニル、ブロモアニル、アントラキノン等のキノン系化合物、テトラシアノキノジメタン系化合物、２，４，７−トリニトロフルオレノン、２，４，５，７−テトラニトロ−９−フルオレノン等のフルオレノン化合物、２−（４−ビフェニル）−５−（４−ｔ−ブチルフェニル）−１，３，４−オキサジアゾール、２，５−ビス（４−ナフチル）−１，３，４−オキサジアゾール、２，５−ビス（４−ジエチルアミノフェニル）１，３，４オキサジアゾール等のオキサジアゾール系化合物、キサントン系化合物、チオフェン化合物、ジフェノキノン化合物等の電子輸送物質、又は以上に示した化合物からなる基を主鎖又は側鎖に有する重合体等が挙げられる。これらの電荷輸送材料は、１種単独で使用してもよいし、２種以上を併用してもよい。
【０１０６】
前記感光層が、前記積層構造の場合には、前記電荷輸送材料の電荷輸送極性によって前記感光体の帯電極性が異なる。即ち、前記電荷輸送材料として、正孔輸送材料を用いた場合には、感光体は、負帯電で用いられ、前記電子輸送材料を用いた場合には正帯電で用いられる。また、前記正孔輸送材料と前記電子輸送材料とを混合した場合には、両帯電極性の感光体とすることができる。
【０１０７】
前記電荷輸送材料の中でも、前記高分子量ポリカーボネート重合体との関連において、特に優れた性能を得るという観点から、下記一般式（６）で表されるベンジジン系化合物又は下記一般式（７）で表されるトリアリールアミン化合物が好適に挙げられる。
【０１０８】
【化２４】
0003738627.tif 000032
【０１０９】
（一般式（６）中、Ｒ61及びＲ62は、同一でも異なっていてもよく、水素原子、アルキル基、アルコキシ基、又はハロゲン原子を表し、Ｒ63及びＲ64は、同一でも異なっていてもよく、水素原子、アルキル基、アルコキシ基、ハロゲン原子又は置換アミノ基を表す。また、ｋ，ｌ，ｍ及びｎは、それぞれ１又は２の整数を表す。）
前記一般式（６）で表されるベンジジン化合物の具体例（化合物番号６−１〜６−６７）を下記表１４から表１６に示す。
【０１１０】
【表１４】
0003738627.tif 000033
【０１１１】
【表１５】
0003738627.tif 000034
【０１１２】
【表１６】
0003738627.tif 000035
【０１１３】
【化２５】
0003738627.tif 000036
【０１１４】
（一般式（７）中、Ｒ71及びＲ72は、同一でも異なっていてもよく、水素原子、アルキル基、アルコキシ基、又はハロゲン原子を表し、ｐ及びｑは、それぞれ１又は２の整数を表す。Ｒ73は、水素原子、又は炭素数１〜４のアルキル基もしくは炭素数６〜１２のアリール基を表す。）
前記一般式（７）で表されるトリアリールアミン系化合物の具体例（化合物番号７−１〜７−５５）を下記表１７から表１９に示す。
【０１１５】
【表１７】
0003738627.tif 000037
【０１１６】
【表１８】
0003738627.tif 000038
【０１１７】
【表１９】
0003738627.tif 000039
【０１１８】
また、上記一般式（６）及び（７）で表される化合物以外にも、良好な特性が得られる電荷輸送材料として、以下の一般式（８）〜（１２）で表される化合物が挙げられる。
【０１１９】
【化２６】
0003738627.tif 000040
【０１２０】
（一般式（８）中、Ｘ8は、置換基を有していてもよい２価の炭化水素基を表し、Ｒ81〜Ｒ86は、それぞれ、水素原子、ハロゲン原子、置換基を有してもよいアルキル基、アルコキシ基、又は置換アミノ基を表し、これらは互いに同一でも異なっていてもよい。また、Ｒ87〜Ｒ812は、それぞれ、水素原子、置換基を有してもよいアルキル基、置換基を有してもよいアリール基、又は置換基を有してもよい複素環基を表し、これらは互いに同一でも異なっていてもよい。Ｒ88とＲ89、Ｒ811とＲ812は、縮合して炭素環基又は複素環基を形成していてもよい。）
【０１２１】
【化２７】
0003738627.tif 000041
【０１２２】
（一般式（９）中、Ｘ9は、−ＣＨ2ＣＨ2−又は−ＣＨ＝ＣＨ−を表し、Ｒ91〜Ｒ93は、それぞれ、アルキル基、アラルキル基、置換基を有してもよいアリール基、又は置換基を有してもよい複素環基を表し、Ｒ94及びＲ95は、それぞれ、水素原子、アルキル基、アルコキシ基、又はハロゲン原子を表す。）
【０１２３】
【化２８】
0003738627.tif 000042
【０１２４】
（一般式（１０）中、Ｒ101及びＲ102は、アルキル基を表し、Ｒ103は、水素原子、アルキル基、アルコキシ基、又はハロゲン原子を表し、Ｒ104及びＲ105は、それぞれ、水素原子、アルキル基、アラルキル基、又は置換基を有してもよいアリール基を表す。）
【０１２５】
【化２９】
0003738627.tif 000043
【０１２６】
（一般式（１１）中、Ｒ111〜Ｒ117は、それぞれ、水素原子、アルキル基、アルコキシ基、又はハロゲン原子を表し、これらは互いに同一でも異なっていてもよい。）
【０１２７】
【化３０】
0003738627.tif 000044
【０１２８】
（一般式（１２）中、Ｒ121〜Ｒ124は、それぞれ、水素原子、アルキル基、置換基を有してもよいアリール基、又は置換基を有してもよい複素環基を表す。）
【０１２９】
−結着樹脂−
前記結着樹脂としては、電荷輸送層が表面層となる場合には、前記本発明で規定する高分子量ポリカーボネート重合体が用いられる。電荷輸送層が表面層とならない場合には、例えば、前記高分子量ポリカーボネート重合体、ポリカーボネート樹脂、ポリエステル樹脂、メタクリル樹脂、アクリル樹脂、ポリ塩化ビニル樹脂、ポリスチレン樹脂、ポリビニルアセテート樹脂、スチレン−ブタジエン共重合体、塩化ビニリデン−アクリルニトリル共重合体、塩化ビニル−酢酸ビニル−無水マレイン酸共重合体、シリコーン樹脂、シリコーン−アルキッド樹脂、フェノール−ホルムアルデヒド樹脂、スチレン−アルキッド樹脂、ポリ−Ｎ−ビニルカルバゾール等が挙げられる。これらは、１種単独で使用してもよく、２種以上を併用してもよい。
【０１３０】
前記電荷輸送材料と前記結着樹脂との配合の比（電荷輸送材料：結着樹脂）としては、１０：１〜１：５が好ましい。
前記結着樹脂に対する前記電荷輸送材料の配合の比が、前記数値範囲に満たない場合には、電荷輸送能力が不十分であるため、残留電位が大きくなることがある一方、前記数値範囲を超える場合には、電荷輸送材料が析出したり、前記本発明の電子写真感光体の機械的強度が不十分となることがある。
【０１３１】
前記電荷輸送層は、前記導電性支持体上に、前記電荷輸送材料と前記結着樹脂とを適当な溶媒中に配合させた塗布液を塗布した後、乾燥して形成される。
前記溶媒としては、特に制限はなく、公知の有機溶媒、例えば、メタノール、エタノール、イソプロパノール、ｎ−ブタノール等のアルコール類、アセトン、メチルエチルケトン、シクロヘキサノン等のケトン類、テトラヒドロフラン、ジオキサン、エチレングリコールモノメチルエーテル、ジエチルエーテル等のエーテル類、クロロホルム、ジクロルメタン、ジクロルエタン、四塩化炭素、トリクロルエチレン等の脂肪族ハロゲン化炭化水素類、Ｎ，Ｎ−ジメチルホルムアミド、Ｎ，Ｎ−ジメチルアセトアミド等のアミド類、酢酸メチル、酢酸エチル、酢酸ｎ−ブチル等のエステル類、あるいはベンゼン、トルエン、キシレン、モノクロルベンゼン、ジクロルベンゼン等の芳香族類等が挙げられる。これらは、１種単独で用いてもよく、２種以上併用してもよい。また、塗布液には平滑性向上のためのレベリング剤として、シリコーンオイル等を微量添加することもできる。
これらの溶媒は、前記電荷発生層や後述する下引き層及び表面保護層の塗布液にも用いることができる。
【０１３２】
前記塗布の方法としては、特に制限はなく、感光体の形状や用途に応じて、公知の塗布方法から適宜選択することができる。例えば、浸漬塗布法、リング塗布法、スプレー塗布法、ビード塗布法、ブレード塗布法、ローラー塗布法等の塗布方法が挙げられる。
前記乾燥の方法としては、室温で指触乾燥した後、加熱乾燥するのが好ましい。該加熱乾燥の温度としては、３０〜２００℃が好ましく、また、該乾燥の時間としては、５分〜２時間が好ましい。
【０１３３】
前記電荷輸送層の厚みとしては、一般には、５〜５０μｍが好ましく、１０〜３０μｍがより好ましい。
前記厚みが、５μｍ未満の場合には、リークが起こりやすく、使用時に層の厚みが減少することにより、前記本発明の電子写真感光体の寿命が短くなることがある一方、５０μｍを超える場合には、残留電位が増加し、また、前記電荷輸送層の厚みが不均一となることがある。
【０１３４】
−その他の成分−
前記その他の成分としては、前記電荷発生層で述べた、結着樹脂以外のその他の成分と同様の成分が好適に挙げられる。
【０１３５】
〔導電性支持体〕
前記導電性支持体としては、一般に電子写真感光体の導電性支持体として用いられているものであれば特に制限はなく、公知の支持体、例えば、アルミニウム、銅、鉄、亜鉛、ニッケル等の金属類、蒸着により、アルミニウム、銅、金、銀、白金、パラジウム、チタン、ニッケル−クロム、ステンレス鋼、銅−インジウム、酸化インジウム、酸化錫等の薄膜を設けた、紙、プラスチック又はガラス、金属箔をラミネートしたり、カーボンブラック、酸化インジウム、酸化錫−酸化アンチモン粉・金属粉・沃化銅等を結着樹脂に分散した塗布液を塗布して導電処理した各種の支持体が好適に挙げられる。
【０１３６】
前記導電性支持体の形状としては、特に制限はなく、目的に応じて適宜選択することができ、例えば、ドラム状、シート状、プレート状、パイプ状等が挙げられる。
【０１３７】
前記導電性支持体には、必要に応じて、鏡面切削、エッチング処理、陽極酸化処理、粗切削処理、センタレス研削処理、サンドブラスト処理、ウエットホーニング処理等の各種の表面処理等を行うことができる。
前記表面処理によって、支持体表面を粗面化することにより、レーザービームのような可干渉光源を用いた場合に発生し得る感光体内での干渉光による木目状の濃度斑を防止することができる。特に、前記導電性支持体が、金属製のパイプ基材を用いる場合に、有効である。
【０１３８】
〔その他の層〕
前記その他の層としては、下引き層や表面保護層等が挙げられる。
（下引き層）
前記下引き層としては、ポリビニルブチラール等のアセタール樹脂、ポリビニルアルコール樹脂、カゼイン、ポリアミド樹脂、セルロース樹脂、ゼラチン、ポリウレタン樹脂、ポリエステル樹脂、メタクリル樹脂、アクリル樹脂、ポリ塩化ビニル樹脂、ポリビニルアセテート樹脂、塩化ビニル-酢酸ビニル-無水マレイン酸樹脂、シリコーン樹脂、シリコーン-アルキッド樹脂、フェノール-ホルムアルデヒド樹脂、メラミン樹脂等の高分子化合物や、ジルコニウム、チタン、アルミニウム、マンガン又はシリコン化合物等の有機金属化合物等が挙げられる。これらのうち、シリコーン化合物、有機ジルコニウム化合物、有機チタン化合物、及び有機アルミニウム化合物が好適に挙げられる。これらの化合物は、１種単独で用いてもよいし、２種以上を併用してもよく、複数化合物の重縮合物として用いてもよい。
更に、これらの化合物の中でも、ジルコニウム又はシリコンを含有する有機金属化合物を用いた場合には、残留電位を低下させることができるため、環境による電位変化が少なく、繰り返し使用による電位の変化が少ない等、優れた性能を得ることができる。
【０１３９】
前記下引き層中には、電気特性の向上や光散乱性の向上等を目的として、必要に応じて、各種の有機又は無機微粉末を含有させることができる。前記有機又は無機微粉末としては、特に制限はなく、公知の有機又は無機微粉末から適宜選択して用いることができるが、特に、前記無機微粉末の中では、酸化チタン、酸化亜鉛、亜鉛華、硫化亜鉛、鉛白、リトポン等の白色顔料や、アルミナ、炭酸カルシウム、硫酸バリウム等の体質顔料としての無機顔料が好ましい。また、前記有機微粉末の中では、テフロン樹脂粒子、ベンゾグアナミン樹脂粒子、スチレン樹脂粒子等が好ましい。
前記有機又は無機微粉末の粒径としては、０．０１〜２μｍが好ましい。
前記無機微粉末の添加量としては、前記下引き層の固形分に対して、重量比で１０〜８０重量％が好ましく、３０〜７０重量％がより好ましい。
【０１４０】
前記有機又は無機微粉末を、前記下引層中に分散・含有させるには、前記有機又は無機微粉末を、前記樹脂成分等が溶解された溶液中に添加した後、分散処理して行う。前記分散処理は、ロールミル、ボールミル、振動ボールミル、アトライター、サンドミル、コロイドミル、ペイントシェーカー等を用いて行う。
【０１４１】
前記下引き層の厚みとしては、０．１〜１０μｍが好ましい。
前記厚みが、０．１μｍ以下の場合には、前記導電性支持体の隠蔽が不十分となるため、黒点や白点が発生することがある一方、１０μｍを超える場合には、残留電位が増加することがある。
【０１４２】
（表面保護層）
前記表面保護層としては、絶縁性樹脂保護層や低抵抗保護層等が挙げられる。
前記低抵抗保護層としては、例えば、絶縁性樹脂中に導電性微粒子等の抵抗調整剤等を分散した保護層が挙げられる。
前記導電性微粒子としては、電気抵抗が、１０9Ω・cm以下で、白色、灰色又は青白色を呈する微粒子が好ましい。該導電性微粒子の平均粒径としては、０．３μｍ以下が好ましく、０．１μｍ以下がより好ましい。該導電性微粒子としては、例えば、酸化モリブデン、酸化タングステン、酸化アンチモン、酸化錫、酸化チタン、酸化インジウム、酸化錫と、アンチモン又は酸化アンチモンとの固溶体の担体又はこれらの混合物、あるいは単一粒子中にこれらの金属酸化物を混合したもの、あるいは被覆したものが挙げられる。これらの中でも、酸化錫、酸化錫とアンチモン又は酸化アンチモンとの固溶体は、電気抵抗を適切に調節することが可能で、かつ、前記表面保護層を、実質的に透明にすることが可能であるため好ましい（特開昭５７−３０８４７号、特開昭５７−１２８３４４号の各公報)。
【０１４３】
前記絶縁性樹脂保護層及び低抵抗保護層に用いられる絶縁性樹脂としては、前記本発明で規定する高分子量ポリカーボネート重合体が用いられ、前記混合に用いることが可能な樹脂を併用することができる。
【０１４４】
次に、本発明の電子写真感光体の構成について、図を用いて説明する。
図１は、第１の実施形態の電子写真感光体の構成を示す概略断面図である。この電子写真感光体は、導電性支持体１上に電荷発生層３−ａが設けられ、その上に電荷輸送層３−ｂが設けられている。図２は、第２の実施形態の電子写真感光体の構成を示す概略断面図である。この電子写真感光体は、第１の実施形態に対し、導電性支持体１と電荷発生層３−ａとの間に、下引き層２が設けられている。図３は、第３の実施形態の電子写真感光体の構成を示す概略断面図である。この電子写真感光体は、第１の実施形態に対し、電荷輸送層３−ｂ上に保護層４が設けられている。図４は、第４の実施形態の電子写真感光体の構成を示す概略断面図である。この電子写真感光体は、第３の実施形態に対し、導電性支持体１と電荷発生層３−ａとの間に、下引き層２が設けられている。図５は、第５の実施形態の電子写真感光体の構成を示す概略断面図である。この電子写真感光体は、導電性支持体１上に単層の感光層３−ｃが設けられている。図６は、第６の実施形態の電子写真感光体の構成を示す概略断面図である。この電子写真感光体は、第５の実施形態に対し、導電性支持体１と単層の感光層３−ｃとの間に下引き層２が設けられている。図７は、第７の実施形態の電子写真感光体の構成を示す概略断面図である。この電子写真感光体は、第６の実施形態に対し、単層の感光層３−ｃ上に保護層４が設けられている。
【０１４５】
前記本発明の電子写真感光体は、ライトレンズ系複写機、近赤外光もしくは可視光に発光するレーザービームプリンター、ディジタル複写機、ＬＥＤプリンター、レーザーファクシミリ等の電子写真装置、あるいは該電子写真装置に備えられるプロセスカートリッジに好適に用いることができる。また、前記本発明の電子写真感光体は、一成分系、二成分系の正規現像剤あるいは反転現像剤とも併用することができる。更に、前記本発明の電子写真感光体は、帯電ローラーや帯電ブラシを有する接触帯電器を備えた電子写真装置に用いても、電流リークの発生が少なく、容易に良好な画質を得ることができる。
【０１４６】
［電子写真装置］
次に、前記本発明の電子写真感光体を備えた電子写真装置について説明する。図８は、本発明の電子写真感光体を備えた電子写真装置の第１の実施形態を示す概略説明図である。この電子写真装置は、電子写真感光体１０と、帯電器１１と、電源１２と、画像入力器１３と、現像器１４と、転写器１５と、クリーニング器１６と、除電器１７と、定着器１８と、を有する。電子写真感光体１０の上には、コロナ放電方式（非接触帯電方式）の帯電器１１が配置され、帯電器１１は、電源１２から供給された電圧により作動する。
図９は、本発明の電子写真感光体を備えた電子写真装置の第２の実施形態を示す概略説明図である。図９において、図８と同じ符号は、図８と同様の部材及び構成を示している。この電子写真装置では、第１の実施形態の電子写真装置と異なり、電子写真感光体１０には、接触帯電方式の帯電器１１’が当接されている。帯電器１１’は、電源１２から供給された電圧により作動する。接触型の電子写真装置では、除電器１７が設けられていないものもある。
【０１４７】
図１０は、本発明の電子写真感光体を備えた電子写真装置の第３の実施形態を示す概略説明図である。図１０において、図８と同じ符号は、図８と同様の部材及び構成を示している。この電子写真装置では、第１の実施形態の電子写真装置と異なり、電子写真感光体１０、帯電器１１、画像入力器１３、現像器１４、クリーニング器１６、及び除電器１７が、カートリッジ１９により一体に支持されている。
図１０に示すように、前記本発明の電子写真感光体と、帯電手段、像露光手段、及びクリーニング手段からなる群より選ばれる少なくとも１つの手段とを一体に支持し、電子写真装置に着脱自在である電子写真プロセスカートリッジを用いることにより、ユーザーはトナーにより手や衣服の汚れから回避することができるという利点を有する。
【０１４８】
【実施例】
以下に、本発明の実施例を説明するが、本発明はこれらの実施例に何ら限定されるものではない。
以下の化合物例に示す高分子量ポリカーボネート重合体を合成した。
（化合物例Ａ）
原料４官能フェノール誘導体として４，４'，４''，４'''−（１，４−フェニレンジメチリデン）テトラキスフェノール０．０２ｍｍｏｌ、及び、ジオールとして２，２−ビス（４−ヒドロキシフェニル）ジトリフロロメチルメタン２．５ｍｍｏｌと１，１−ビス（４−ヒドロキシ−３−メチルフェニル）シクロヘキサン２３．７ｍｍｏｌとビス（４−ヒドロキシ−３−メチルフェニル）メタン２３．７ｍｍｏｌを１リットルのフラスコに投入した。更に、ナトリウムフェノキシド化剤として水酸化ナトリウム１６５ｍｍｏｌ、及び触媒としてベンジルトリエチルアンモニウムクロリド０．５ｍｍｏｌを加え、これにイオン交換水２２０ｍｌを加え、攪拌し、内容物を溶解した。このときクールバスを用いて系内を１７℃に保った。これに塩化メチレン２００ｍｌを加え、キャビラリー付き滴下漏斗のキャピラリー先端を塩化メチレン層に入るように取り付けた。トリホスゲン１７．５ｍｍｏｌを塩化メチレン５０ｍｌに溶解した液を滴下漏斗より、１０分以上かけて系内に滴下した。
【０１４９】
滴下終了後１０分間攪拌、冷却を維持したのち、重合触媒としてトリブチルアミン０．２５ｍｌを系内に添加した。冷却をしながら、１時間２０分攪拌を続け、その後、塩化メチレン１００ｍｌを加え、攪拌を終了した。内容物を分液漏斗に移し、イオン交換水３００ｍｌを加え一晩静置した。塩化メチレン層を分離し、イオン交換水５００ｍｌで３回洗浄した。
分離した塩化メチレン層を１．５リットルのメタノール中に滴下し、固化、ろ別した。乾燥後得られた重合体をクロロホルム３００ｍｌに溶解し、１．５リットルのメタノール中に滴下し、固化、ろ別して目的の高分子量ポリカーボネート重合体１１ｇを得た。
【０１５０】
得られた重合体が星型構造をとることの確認は、主骨格が同じ構造でかつ同じ分子量を有する線状のポリカーボネートと、テトラヒドロフランに１重量％溶解したときの、溶液粘度を比較し、ＣＶ＝（得られた重合体の溶液粘度）／（線状重合体の溶液粘度）≦０．５を満たせば、得られた重合体は星型であると判断した。
得られた高分子量ポリカーボネート重合体について、テトラヒドロフランを溶剤として、ゲルパーミエーションクロマトグラフ（ＧＰＣ）ＨＬＣ８０２０（東ソー社製）にて、ポリスチレン換算の重量平均分子量を測定した。重量平均分子量は１８００００であった。また、ガラス転移温度をＤＳＣ３１１０（マテリアルアナライズアンドキャラクタリゼーション社製）で測定したところ、１２８℃であった。
【０１５１】
（化合物例Ｂ）
原料４官能フェノール誘導体として４，４'，４''，４'''−（１，４−フェニレンジメチリデン）テトラキスフェノール０．０２ｍｍｏｌ、及び、ジオールとして２，２−ビス（４−ヒドロキシフェニル）ジトリフロロメチルメタン２．５ｍｍｏｌと１，１−ビス（４−ヒドロキシ−３−メチルフェニル）シクロヘキサン２３．７ｍｍｏｌとビス（４−ヒドロキシ−３−メチルフェニル）メタン２３．７ｍｍｏｌを１リットルのフラスコに投入した。更に、ナトリウムフェノキシド化剤として水酸化ナトリウム１６５ｍｍｏｌ、及び触媒としてベンジルトリエチルアンモニウムクロリド０．５ｍｍｏｌを加え、これにイオン交換水２２０ｍｌを加え、攪拌し、内容物を溶解した。このときクールバスを用いて系内を１７℃に保った。これに塩化メチレン２００ｍｌを加えて攪拌しつつ、ホスゲン６ｇを１分ほど要して吹き込んだ。ホスゲン吹き込み終了後１０分間攪拌、冷却を維持したのち、重合触媒としてトリブチルアミン０．２５ｍｌを系内に添加した。冷却をしながら、１時間２０分攪拌を続け、その後、塩化メチレン１００ｍｌを加え、攪拌を終了した。内容物を分液漏斗に移し、イオン交換水２００ｍｌを加え一晩静置した。塩化メチレン層を分離し、イオン交換水５００ｍｌで３回洗浄した。
分離した塩化メチレン層を１．５リットルのメタノール中に滴下し、固化、ろ別した。乾燥後得られた重合体をクロロホルム３００ｍｌに溶解し、３リットルのメタノール中に滴下し、固化、ろ別して目的の高分子量ポリカーボネート重合体１１ｇを得た。
また、この高分子量ポリカーボネート重合体について、前記化合物例Ａと同様に各種測定を行った。
【０１５２】
（化合物例Ｃ）
化合物例Ａの合成において、原料４官能フェノール誘導体として４，４'，４''，４'''−（１，４−フェニレンジメチリデン）テトラキスフェノールを０．２ｍｍｏｌ用いた以外は、化合物例Ａの合成と同様にして、高分子量ポリカーボネート重合体を得た。
また、この高分子量ポリカーボネート重合体について、前記化合物例Ａと同様に各種測定を行った。
【０１５３】
（化合物例Ｄ）
化合物例Ａの合成において、原料４官能フェノール誘導体として４，４'，４''，４'''−（１，４−フェニレンジメチリデン）テトラキスフェノールを０．００２ｍｍｏｌ用いた以外は、化合物例Ａの合成と同様にして、高分子量ポリカーボネート重合体を得た。
また、この高分子量ポリカーボネート重合体について、前記化合物例Ａと同様に各種測定を行った。
【０１５４】
（化合物例Ｅ）
化合物例Ａの合成において、原料ジオールとして、２，２−ビス（４−ヒドロキシフェニル）ジトリフロロメチルメタンを１５．０ｍｍｏｌと１，１−ビス（４−ヒドロキシ−３−メチルフェニル）シクロヘキサンを１７．５ｍｍｏｌとビス（４−ヒドロキシ−３−メチルフェニル）メタンを１７．５ｍｍｏｌ用いた以外は、前記化合物例Ａと同様にして、高分子量ポリカーボネート重合体を得た。また、この高分子量ポリカーボネート重合体について、前記化合物例Ａと同様に各種測定を行った。
【０１５５】
（化合物例Ｆ）
化合物例Ａの合成において、原料ジオールであるビス（４−ヒドロキシ−３−メチルフェニル）メタンの代わりに、２，２−ビス（４−ヒドロキシ−３−メチルフェニル）プロパンを用いた以外は、前記化合物例Ａと同様にして、高分子量ポリカーボネート重合体を得た。
また、この高分子量ポリカーボネート重合体について、前記化合物例Ａと同様に各種測定を行った。
【０１５６】
（化合物例Ｇ）
化合物例Ａの合成において、原料ジオールである１，１−ビス（４−ヒドロキシ−３−メチルフェニル）シクロヘキサンの代わりに、２，２−ビス（４−ヒドロキシ−３−メチルフェニル）プロパンを用いた以外は、前記化合物例Ａと同様にして、高分子量ポリカーボネート重合体を得た。
また、この高分子量ポリカーボネート重合体について、前記化合物例Ａと同様に各種測定を行った。
【０１５７】
（化合物例Ｈ）
化合物例Ａの合成において、原料ジオールとして、２，２−ビス（４−ヒドロキシフェニル）ジトリフロロメチルメタンを２．５ｍｍｏｌと１，１−ビス（４−ヒドロキシ−３−メチルフェニル）シクロヘキサンを４７．４ｍｍｏｌ用いた以外は、前記化合物例Ａと同様にして、高分子量ポリカーボネート重合体を得た。
また、この高分子量ポリカーボネート重合体について、前記化合物例Ａと同様に各種測定を行った。
【０１５８】
（化合物例Ｉ）
化合物例Ａの合成において、原料ジオールとして、２，２−ビス（４−ヒドロキシフェニル）ジトリフロロメチルメタンを２．５ｍｍｏｌと２，２−ビス（４−ヒドロキシ−３−メチルフェニル）プロパンを４７．４ｍｍｏｌ用いた以外は、前記化合物例Ａと同様にして、高分子量ポリカーボネート重合体を得た。
また、この高分子量ポリカーボネート重合体について、前記化合物例Ａと同様に各種測定を行った。
【０１５９】
（化合物例Ｊ）
化合物例Ａの合成において、４官能フェノール誘導体４，４'，４''，４'''−（１，４−フェニレンジメチリデン）テトラキスフェノールを使用しない以外は、前記化合物例Ａと同様にして、ポリカーボネート重合体を得た。
また、このポリカーボネート重合体について、前記化合物例Ａと同様に各種測定を行った。
【０１６０】
（化合物例Ｋ）
化合物例Ａの合成において、２，２−ビス（４−ヒドロキシフェニル）ジトリフロロメチルメタンを使用しない以外は、前記化合物例Ａと同様にして、ポリカーボネート重合体を得た。
また、このポリカーボネート重合体について、前記化合物例Ａと同様に各種測定を行った。
【０１６１】
上記化合物例Ａ〜化合物例Ｋの測定結果を、下記表２０に示す。
【０１６２】
【表２０】
0003738627.tif 000045
【０１６３】
（化合物例ａ）
化合物例Ａの合成において、ナトリウムフェノキシド化剤の添加の際に、末端停止剤（分子量調節剤）としてp-ヒドロキシ安息香酸−ｎ−ドデシルを０．２ｇ添加した以外は、化合物例Ａの合成と同様にして、高分子量ポリカーボネート重合体を得た。
また、この高分子量ポリカーボネート重合体について、前記化合物例Ａと同様に各種測定を行った。
【０１６４】
（化合物例ｂ）
化合物例Ｂの合成において、ナトリウムフェノキシド化剤の添加の際に、末端停止剤としてp-ヒドロキシ安息香酸−ｎ−ドデシルを０．２ｇ添加した以外は、化合物例Ｂの合成と同様にして、高分子量ポリカーボネート重合体を得た。
また、この高分子量ポリカーボネート重合体について、前記化合物例Ａと同様に各種測定を行った。
【０１６５】
（化合物例ｃ）
化合物例Ｃの合成において、ナトリウムフェノキシド化剤の添加の際に、末端停止剤としてp-ヒドロキシ安息香酸−ｎ−ドデシルを０．２ｇ添加した以外は、化合物例Ｃの合成と同様にして、高分子量ポリカーボネート重合体を得た。
また、この高分子量ポリカーボネート重合体について、前記化合物例Ａと同様に各種測定を行った。
【０１６６】
（化合物例ｄ）
化合物例Ｄの合成において、ナトリウムフェノキシド化剤の添加の際に、末端停止剤としてp-ヒドロキシ安息香酸−ｎ−ドデシルを０．２ｇ添加した以外は、化合物例Ｄの合成と同様にして、高分子量ポリカーボネート重合体を得た。
また、この高分子量ポリカーボネート重合体について、前記化合物例Ａと同様に各種測定を行った。
【０１６７】
（化合物例ｅ）
化合物例Ｅの合成において、ナトリウムフェノキシド化剤の添加の際に、末端停止剤としてp-ドデシルフェノールを０．２ｇ添加した以外は、化合物例Ｅの合成と同様にして、高分子量ポリカーボネート重合体を得た。
また、この高分子量ポリカーボネート重合体について、前記化合物例Ａと同様に各種測定を行った。
【０１６８】
（化合物例ｆ）
化合物例Ｆの合成において、ナトリウムフェノキシド化剤の添加の際に、末端停止剤としてｐ−ｔｅｒｔ−ブチルフェノールを０．２ｇ添加した以外は、化合物例Ｆの合成と同様にして、高分子量ポリカーボネート重合体を得た。
また、この高分子量ポリカーボネート重合体について、前記化合物例Ａと同様に各種測定を行った。
【０１６９】
（化合物例ｇ）
化合物例Ｇの合成において、ナトリウムフェノキシド化剤の添加の際に、末端停止剤としてｐ−フェニルフェノールを０．２ｇ添加した以外は、化合物例Ｇの合成と同様にして、高分子量ポリカーボネート重合体を得た。
また、この高分子量ポリカーボネート重合体について、前記化合物例Ａと同様に各種測定を行った。
【０１７０】
（化合物例ｈ）
化合物例Ｈの合成において、ナトリウムフェノキシド化剤の添加の際に、末端停止剤としてｐ−（１Ｈ，１Ｈ−パーフルオロオクチルオキシ)フェノールを０．２ｇ添加した以外は、化合物例Ｈの合成と同様にして、高分子量ポリカーボネート重合体を得た。
また、この高分子量ポリカーボネート重合体について、前記化合物例Ａと同様に各種測定を行った。
【０１７１】
（化合物例ｉ）
化合物例Ｉの合成において、ナトリウムフェノキシド化剤の添加の際に、末端停止剤としてｐ−（１Ｈ，１Ｈ−パーフルオロデシルオキシ)フェノールを０．２ｇ添加した以外は、化合物例Ｉの合成と同様にして、高分子量ポリカーボネート重合体を得た。
また、この高分子量ポリカーボネート重合体について、前記化合物例Ａと同様に各種測定を行った。
【０１７２】
（化合物例ｊ）
化合物例Ｊの合成において、ナトリウムフェノキシド化剤の添加の際に、末端停止剤としてp-ヒドロキシ安息香酸−ｎ−ドデシルを０．２ｇ添加した以外は、化合物例Ｊの合成と同様にして、高分子量ポリカーボネート重合体を得た。
また、この高分子量ポリカーボネート重合体について、前記化合物例Ａと同様に各種測定を行った。
【０１７３】
（化合物例ｋ）
化合物例Ｋの合成において、ナトリウムフェノキシド化剤の添加の際に、末端停止剤としてp-ヒドロキシ安息香酸−ｎ−ドデシルを０．２ｇ添加した以外は、化合物例Ｋの合成と同様にして、高分子量ポリカーボネート重合体を得た。
また、この高分子量ポリカーボネート重合体について、前記化合物例Ａと同様に各種測定を行った。
【０１７４】
上記化合物例ａ〜化合物例ｋの測定結果を、下記表２１に示す。
【０１７５】
【表２１】
0003738627.tif 000046
【０１７６】
（化合物例Ｌ）
原料４官能フェノール誘導体として４，４'，４''，４'''−（１，４−フェニレンジメチリデン）テトラキスフェノール０．０２ｍｍｏｌ、及びジオールとしてフェノール変性シリコーンオイルＸ−２２−１８２１（信越シリコーン製）２．５ｍｍｏｌと１，１−ビス（４−ヒドロキシ−３−メチルフェニル）シクロヘキサン２３．７ｍｍｏｌとビス（４−ヒドロキシ−３−メチルフェニル）メタン２３．７ｍｍｏｌを１リットルのフラスコに投入した。更に、ナトリウムフェノキシド化剤として水酸化ナトリウム１６５ｍｍｏｌ、及び触媒としてベンジルトリエチルアンモニウムクロリド０．５ｍｍｏｌを加え、これにイオン交換水２２０ｍｌを加え、攪拌し、内容物を溶解した。このときクールバスを用いて系内を１７℃に保った。これに塩化メチレン２００ｍｌを加え、キャビラリー付き滴下漏斗のキャピラリー先端を塩化メチレン層に入るように取り付けた。トリホスゲン１７．５ｍｍｏｌを塩化メチレン５０ｍｌに溶解した液を滴下漏斗より、１０分以上かけて系内に滴下した。
【０１７７】
滴下終了後１０分間攪拌、冷却を維持したのち、重合触媒としてトリブチルアミン０．２５ｍｌを系内に添加した。冷却をしながら、１時間２０分攪拌を続け、その後、塩化メチレン１００ｍｌを加え、攪拌を終了した。内容物を分液漏斗に移し、イオン交換水３００ｍｌを加え一晩静置した。塩化メチレン層を分離し、イオン交換水５００ｍｌで３回洗浄した。
分離した塩化メチレン層を１．５リットルのメタノール中に滴下し、固化、ろ別した。乾燥後得られた重合体をクロロホルム３００ｍｌに溶解し、１．５リットルのメタノール中に滴下し、固化、ろ別して目的の高分子量ポリカーボネート重合体１１ｇを得た。
【０１７８】
得られた重合体が星型構造をとることの確認は、主骨格が同じ構造でかつ同じ分子量を有する線状のポリカーボネートと、テトラヒドロフランに１重量％溶解したときの、溶液粘度を比較し、ＣＶ＝（得られた重合体の溶液粘度）／（線状重合体の溶液粘度）≦０．５を満たせば、得られた重合体は星型であると判断した。
得られた高分子量ポリカーボネート重合体について、テトラヒドロフランを溶剤として、ゲルパーミエーションクロマトグラフ（ＧＰＣ）ＨＬＣ８０２０（東ソー社製）にて、ポリスチレン換算の重量平均分子量を測定した。重量平均分子量は１８００００であった。また、ガラス転移温度をＤＳＣ３１１０（マテリアルアナライズアンドキャラクタリゼーション社製）で測定したところ、１１８℃であった。
【０１７９】
（化合物例Ｍ）
原料４官能フェノール誘導体として４，４'，４''，４'''−（１，４−フェニレンジメチリデン）テトラキスフェノール０．０２ｍｍｏｌ、及び、ジオールとしてフェノール変性シリコーンオイルＸ−２２−１８２１（信越シリコーン製）２．５ｍｍｏｌと１，１−ビス（４−ヒドロキシ−３−メチルフェニル）シクロヘキサン２３．７ｍｍｏｌとビス（４−ヒドロキシ−３−メチルフェニル）メタン２３．７ｍｍｏｌを１リットルのフラスコに投入した。更に、ナトリウムフェノキシド化剤として水酸化ナトリウム１６５ｍｍｏｌ、及び触媒としてベンジルトリエチルアンモニウムクロリド０．５ｍｍｏｌを加え、これにイオン交換水２２０ｍｌを加え、攪拌し、内容物を溶解した。このときクールバスを用いて系内を１７℃に保った。これに塩化メチレン２００ｍｌを加えて攪拌しつつ、ホスゲンガス１．２リットルを５分ほど要して吹き込んだ。ホスゲンガス吹き込み終了後１０分間攪拌、冷却を維持したのち、重合触媒としてトリブチルアミン０．２５ｍｌを系内に添加した。冷却をしながら、１時間２０分攪拌を続け、その後、塩化メチレン１００ｍｌを加え、攪拌を終了した。内容物を分液漏斗に移し、イオン交換水３００ｍｌを加え一晩静置した。塩化メチレン層を分離し、イオン交換水５００ｍｌで３回洗浄した。
分離した塩化メチレン層を１．５リットルのメタノール中に滴下し、固化、ろ別した。乾燥後得られた重合体をクロロホルム３００ｍｌに溶解し、１．５リットルのメタノール中に滴下し、固化、ろ別して目的の高分子量ポリカーボネート重合体１１ｇを得た。
また、この高分子量ポリカーボネート重合体について、前記化合物例Ｌと同様に各種測定を行った。
【０１８０】
（化合物例Ｎ）
化合物例Ｌの合成において、原料４官能フェノール誘導体として４，４'，４''，４'''−（１，４−フェニレンジメチリデン）テトラキスフェノールを０．２ｍｍｏｌ用いた以外は、前記化合物例Ｌと同様にして、高分子量ポリカーボネート重合体を得た。
また、この高分子量ポリカーボネート重合体について、前記化合物例Ｌと同様に各種測定を行った。
【０１８１】
（化合物例Ｏ）
化合物例Ｌの合成において、原料４官能フェノール誘導体として４，４'，４''，４'''−（１，４−フェニレンジメチリデン）テトラキスフェノールを０．００２ｍｍｏｌ用いた以外は、前記化合物例Ｌと同様にして、高分子量ポリカーボネート重合体を得た。
また、この高分子量ポリカーボネート重合体について、前記化合物例Ｌと同様に各種測定を行った。
【０１８２】
（化合物例Ｐ）
化合物例Ｌの合成において、原料ジオールとして、フェノール変性シリコーンオイルＸ−２２−１８２１（信越シリコーン製）を１５．０ｍｍｏｌと１，１−ビス（４−ヒドロキシ−３−メチルフェニル）シクロヘキサンを１７．５ｍｍｏｌとビス（４−ヒドロキシ−３−メチルフェニル）メタンを１７．５ｍｍｏｌ用いた以外は、前記化合物例Ｌと同様にして、高分子量ポリカーボネート重合体を得た。
また、この高分子量ポリカーボネート重合体について、前記化合物例Ｌと同様に各種測定を行った。
【０１８３】
（化合物例Ｑ）
化合物例Ｌの合成において、原料ジオールであるビス（４−ヒドロキシ−３−メチルフェニル）メタンの代わりに、２，２−ビス（４−ヒドロキシ−３−メチルフェニル）プロパンを用いた以外は、前記化合物例Ｌと同様にして、高分子量ポリカーボネート重合体を得た。
また、この高分子量ポリカーボネート重合体について、前記化合物例Ｌと同様に各種測定を行った。
【０１８４】
（化合物例Ｒ）
化合物例Ｌの合成において、原料ジオールである１，１−ビス（４−ヒドロキシ−３−メチルフェニル）シクロヘキサンの代わりに、２，２−ビス（４−ヒドロキシ−３−メチルフェニル）プロパンを用いた以外は、前記化合物例Ｌと同様にして、高分子量ポリカーボネート重合体を得た。
また、この高分子量ポリカーボネート重合体について、前記化合物例Ｌと同様に各種測定を行った。
【０１８５】
（化合物例Ｓ）
化合物例Ｌの合成において、原料ジオールとして、フェノール変性シリコーンオイルＸ−２２−１８２１（信越シリコーン製）を２．５ｍｍｏｌと１，１−ビス（４−ヒドロキシ−３−メチルフェニル）シクロヘキサンを４７．４ｍｍｏｌ用いた以外は、前記化合物例Ｌと同様にして、高分子量ポリカーボネート重合体を得た。
また、この高分子量ポリカーボネート重合体について、前記化合物例Ｌと同様に各種測定を行った。
【０１８６】
（化合物例Ｔ）
化合物例Ｌの合成において、原料ジオールとして、フェノール変性シリコーンオイルＸ−２２−１８２１（信越シリコーン製）を２．５ｍｍｏｌと２，２−ビス（４−ヒドロキシ−３−メチルフェニル）プロパンを４７．４ｍｍｏｌ用いた以外は、前記化合物例Ｌと同様にして、高分子量ポリカーボネート重合体を得た。
また、この高分子量ポリカーボネート重合体について、前記化合物例Ｌと同様に各種測定を行った。
【０１８７】
（化合物例Ｕ）
化合物例Ｌの合成において、４官能フェノール誘導体４，４'，４''，４'''−（１，４−フェニレンジメチリデン）テトラキスフェノールを使用しない以外は、前記化合物例Ｌと同様にして、ポリカーボネート重合体を得た。
また、このポリカーボネート重合体について、前記化合物例Ｌと同様に各種測定を行った。
【０１８８】
（化合物例Ｖ）
化合物例Ｌの合成において、フェノール変性シリコーンオイルＸ−２２−１８２１（信越シリコーン製）を使用しない以外は、前記化合物例Ｌと同様にしてポリカーボネート重合体を得た。
また、このポリカーボネート重合体について、前記化合物例Ｌと同様に各種測定を行った。
【０１８９】
上記化合物例Ｌ〜化合物例Ｖの測定結果を、下記表２２に示す。
【０１９０】
【表２２】
0003738627.tif 000047
【０１９１】
（化合物例ｌ）
化合物例Ｌの合成において、ナトリウムフェノキシド化剤の添加の際に、末端停止剤としてp-ヒドロキシ安息香酸−ｎ−ドデシルを０．２ｇ添加した以外は、化合物例Ｌの合成と同様にして、高分子量ポリカーボネート重合体を得た。
また、この高分子量ポリカーボネート重合体について、前記化合物例Ｌと同様に各種測定を行った。
【０１９２】
（化合物例ｍ）
化合物例ｌの合成において、末端停止剤としてp-ヒドロキシ安息香酸−ｎ−ドデシルの代わりにｐ−フェニルフェノールを添加した以外は、化合物例ｌの合成と同様にして、高分子量ポリカーボネート重合体を得た。
また、この高分子量ポリカーボネート重合体について、前記化合物例Ｌと同様に各種測定を行った。
【０１９３】
（化合物例ｎ）
化合物例ｌの合成において、末端停止剤としてp-ヒドロキシ安息香酸−ｎ−ドデシルの代わりにｐ−（１Ｈ，１Ｈ−パーフルオロオクチルオキシ)フェノールを添加した以外は、化合物例ｌの合成と同様にして、高分子量ポリカーボネート重合体を得た。
また、この高分子量ポリカーボネート重合体について、前記化合物例Ｌと同様に各種測定を行った。
【０１９４】
（化合物例ｏ）
化合物例Ｐの合成において、ナトリウムフェノキシド化剤の添加の際に、末端停止剤としてｐ−（１Ｈ，１Ｈ−パーフルオロデシルオキシ)フェノールを０．２ｇ添加した以外は、化合物例Ｐの合成と同様にして、高分子量ポリカーボネート重合体を得た。
また、この高分子量ポリカーボネート重合体について、前記化合物例Ｌと同様に各種測定を行った。
【０１９５】
上記化合物例ｌ〜化合物例ｏの測定結果を、下記表２３に示す。
【０１９６】
【表２３】
0003738627.tif 000048
【０１９７】
次に、電子写真感光体の実施例について説明する。
（実施例１）
導電性支持体には、ＥＤ管アルミニウム（３０ｍｍφ）の表面を、アルミナ球状微粉末（Ｄ50＝３０μｍ）を用いて液体ホーニング法により、中心線平均粗さＲａ＝０．１８μｍに粗面化処理したものを用いた。
ポリビニルブチラール樹脂（エスレックＢＭ−Ｓ、積水化学社製）４重量部を溶解させたｎ−ブチルアルコール１７０重量部に、有機ジルコニウム化合物（アセチルアセトンジルコニウムブチレート）３０重量部及び有機シラン化合物の混合物（γ−アミノプロピルトリメトキシシラン）３重量部を混合攪拌し、得られた下引き層形成用塗布液を用いて浸漬塗布法により、上記導電性支持体上に塗布し、１５０℃で１時間の硬化処理を行い、膜厚１．２μｍの下引き層を形成した。
【０１９８】
次に、Ｃｕｋα線を用いたＸ線回折スペクトルのブラッグ角度（２θ±０．２°）において、７．４°、１６．６°、２５．５°、２８．３°の位置に回折ピークを有するクロルガリウムフタロシアニン３重量部、塩化ビニル−酢酸ビニル共重合体（ＶＭＣＨ、日本ユニカー社製）２重量部及び酢酸ブチル１８０重量部からなる混合物をサンドミルにより４時間分散処理し、得られた分散液を用いて、上記下引き層の上に浸漬塗布法により塗布し、これを乾燥させて膜厚０．２μｍの電荷発生層を形成した。
次に、電荷輸送材料として化合物番号（７−３３）に示すＮ，Ｎ−ビス（３，４−ジメチルフェニル）ビフェニル−４−アミン４重量部と、結着樹脂として前記化合物例（Ａ）の高分子量ポリカーボネート重合体６重量部とを、テトラヒドロフラン６０重量部及び２，６−ジ−ｔ−ブチル−４−メチルフェノール０．２重量部に加えて溶解させた。得られた塗布溶液を用いて、上記電荷発生層の上に塗布し、これを１２０℃で４０分間乾燥させて膜厚２５μｍの電荷輸送層を形成し、３層からなる電子写真感光体を作製した。
【０１９９】
得られた電子写真感光体を、カラー複写機（Ａｃｏｌｏｒ９３５、富士ゼロックス社製）に装着し、光量を調整して５万枚のプリントテストを行い、プリントテスト初期及び５万枚プリント後の転写効率を評価し、また、５万枚プリント後の感光体の残留電位、帯電電位及び摩耗量を測定し、評価を行った。帯電にはスコロトロン帯電器を用い、グリッド電圧を−６５０Ｖとした。露光（７６０ｎｍ、２０ｍＪ／ｍ2）後、０．５秒後の表面電位を測定し、残留電位とした。評価結果を下記表２４に示す。
尚、転写効率の評価は、静電潜像担持体表面上に一定面積のトナー画像（トナー量：Ｗ1＋Ｗ2）を形成し、転写工程直後の転写材上のトナー画像（トナー量：Ｗ2）と静電潜像担持体表面上に残留したトナー画像（トナー量：Ｗ1）から、下式に従い転写効率を算出した。
転写効率（％）＝Ｗ2／（Ｗ1＋Ｗ2）×１００
【０２００】
（実施例２〜９）
実施例１において、電荷輸送層の結着樹脂として用いた化合物例（Ａ）の高分子量ポリカーボネート重合体を、それぞれ上記化合物例（Ｂ）〜（Ｉ）の高分子量ポリカーボネート重合体に代えた以外は、実施例１と同様にして、それぞれ実施例２〜９の電子写真感光体を作製した。また、得られた各電子写真感光体を用いて、実施例１と同様に評価を行った。評価結果を下記表２４に示す。
【０２０１】
（比較例１〜２）
実施例１において、電荷輸送層の結着樹脂として用いた化合物例（Ａ）の高分子量ポリカーボネート重合体を、それぞれ上記化合物例（Ｊ）〜（Ｋ）のポリカーボネート重合体に代えた以外は、実施例１と同様にして、それぞれ比較例１〜２の電子写真感光体を作製した。また、得られた各電子写真感光体を用いて、実施例１と同様に評価を行った。評価結果を下記表２４に示す。
【０２０２】
【表２４】
0003738627.tif 000049
【０２０３】
（実施例１０〜１８）
実施例１において、電荷輸送層の結着樹脂として用いた化合物例（Ａ）の高分子量ポリカーボネート重合体を、それぞれ上記化合物例（ａ）〜（ｉ）の高分子量ポリカーボネート重合体に代えた以外は、実施例１と同様にして、それぞれ実施例１０〜１８の電子写真感光体を作製した。また、得られた各電子写真感光体を用いて、実施例１と同様に評価を行った。評価結果を下記表２５に示す。
【０２０４】
（比較例３〜４）
実施例１において、電荷輸送層の結着樹脂として用いた化合物例（Ａ）の高分子量ポリカーボネート重合体を、それぞれ上記化合物例（ｊ）〜（ｋ）のポリカーボネート重合体に代えた以外は、実施例１と同様にして、それぞれ比較例３〜４の電子写真感光体を作製した。また、得られた各電子写真感光体を用いて、実施例１と同様に評価を行った。評価結果を下記表２５に示す。
【０２０５】
【表２５】
0003738627.tif 000050
【０２０６】
表２４及び表２５の結果から、実施例１〜１８の電子写真感光体は、接触帯電装置により帯電させる方式のプリンターを用いてプリントテストを行っても、いずれも感光体のリーク放電等に起因する画質異常は見られなかった。これらの感光体は、摩耗が少なく、長期にわたって転写効率が低下しなかった。また、帯電性の低下や残留電位の上昇がなく安定した電気特性を有していた。
しかし、比較例１及び比較例３の電子写真感光体は、摩耗が大きく、暗減衰が上昇し帯電性が低下して低濃度部分にかぶりの発生が見られた。また、比較例２及び比較例４の電子写真感光体は、転写効率が低い値となった。
【０２０７】
（実施例１９〜２７）
実施例１において、電荷輸送層の結着樹脂として用いた化合物例（Ａ）の高分子量ポリカーボネート重合体を、それぞれ上記化合物例（Ｌ）〜（Ｔ）の高分子量ポリカーボネート重合体に代えた以外は、実施例１と同様にして、それぞれ実施例１９〜２７の電子写真感光体を作製した。また、得られた各電子写真感光体を用いて、実施例１と同様に評価を行った。評価結果を下記表２６に示す。
【０２０８】
（比較例５〜６）
実施例１において、電荷輸送層の結着樹脂として用いた化合物例（Ａ）の高分子量ポリカーボネート重合体を、それぞれ上記化合物例（Ｕ）〜（Ｖ）のポリカーボネート重合体に代えた以外は、実施例１と同様にして、それぞれ比較例５〜６の電子写真感光体を作製した。また、得られた各電子写真感光体を用いて、実施例１と同様に評価を行った。評価結果を下記表２６に示す。
【０２０９】
【表２６】
0003738627.tif 000051
【０２１０】
（実施例２８〜３１）
実施例１において、電荷輸送層の結着樹脂として用いた化合物例（Ａ）の高分子量ポリカーボネート重合体を、それぞれ上記化合物例（ｌ）〜（ｏ）の高分子量ポリカーボネート重合体に代えた以外は、実施例１と同様にして、それぞれ実施例２８〜３１の電子写真感光体を作製した。また、得られた各電子写真感光体を用いて、実施例１と同様に評価を行った。評価結果を下記表２７に示す。
【０２１１】
【表２７】
0003738627.tif 000052
【０２１２】
表２６及び表２７の結果から、実施例１９〜３１の電子写真感光体は、接触帯電装置により帯電させる方式のプリンターを用いてプリントテストを行っても、いずれも感光体のリーク放電等に起因する画質異常は見られなかった。これらの感光体は、摩耗が少なく、長期にわたって転写効率が低下しなかった。また、帯電性の低下や残留電位の上昇がなく安定した電気特性を有していた。
しかし、比較例５の電子写真感光体では、摩耗が大きく、暗減衰が上昇し帯電性が低下して低濃度部分にかぶりの発生が見られた。また、比較例６の電子写真感光体は、転写効率が低い値となった。
【０２１３】
【発明の効果】
本発明によれば、耐摩耗性が向上し、長期間繰り返し使用した場合でも、感光体表面層がトナーに対する離型性に優れ、トナーの転写効率が高く、更にクリーニング特性及び電気的特性に優れた電子写真感光体、それを有するプロセスカートリッジ及び電子写真装置を提供することができる。
【図面の簡単な説明】
【図１】  第１の実施形態の電子写真感光体の構成を示す概略断面図である。
【図２】  第２の実施形態の電子写真感光体の構成を示す概略断面図である。
【図３】  第３の実施形態の電子写真感光体の構成を示す概略断面図である。
【図４】  第４の実施形態の電子写真感光体の構成を示す概略断面図である。
【図５】  第５の実施形態の電子写真感光体の構成を示す概略断面図である。
【図６】  第６の実施形態の電子写真感光体の構成を示す概略断面図である。
【図７】  第７の実施形態の電子写真感光体の構成を示す概略断面図である。
【図８】  第１の実施形態の電子写真装置を示す概略説明図である。
【図９】  第２の実施形態の電子写真装置を示す概略説明図である。
【図１０】  第３の実施形態の電子写真装置を示す概略説明図である。
【符号の説明】
１  導電性支持体
２  下引き層
３−ａ  感光層（電荷発生層）
３−ｂ  感光層（電荷輸送層）
３−ｃ  感光層（単層）
４  保護層
１０  電子写真感光体
１１  帯電器（非接触帯電方式）
１１’帯電器（接触帯電方式）
１２  電源
１３  画像入力器
１４  現像器
１５  転写器
１６  クリーニング器
１７  除電器
１８  定着器
１９  カートリッジ
【図１】
0003738627.tif 000059
【図２】
0003738627.tif 000060
【図３】
0003738627.tif 000061
【図４】
0003738627.tif 000062
【図５】
0003738627.tif 000063
【図６】
0003738627.tif 000064
【図７】
0003738627.tif 000065
【図８】
0003738627.tif 000066
【図９】
0003738627.tif 000067
【図１０】
0003738627.tif 000068